(57)【要約】  下記一般式で表される化合物を発光層に有する有機発光素子は発光効率が高い［Ｙ１〜Ｙ３を含む環はトリアジン環またはピリミジン環を表し、Ｚ１、Ｚ２およびＲ１〜Ｒ８は水素原子または置換基を表し、Ｒ１〜Ｒ８の少なくとも１つはジアリールアミノ基またはカルバゾリル基を表す。一般式（１）で表される化合物は分子中にカルバゾール構造を少なくとも２つ含む。］。2013081088.tif 000074
2013081088.tif 000002
【特許請求の範囲】
【請求項１】
下記一般式（１）で表される化合物を発光材料として含む発光層を基板上に有することを特徴とする有機発光素子。
【化１】
2013081088.tif 000065
［一般式（１）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１〜Ｒ８は、各々独立に水素原子または置換基を表し、Ｒ１〜Ｒ８の少なくとも１つは、置換もしくは無置換のジアリールアミノ基、または置換もしくは無置換のカルバゾリル基を表す。また、一般式（１）で表される化合物は分子中にカルバゾール構造を少なくとも２つ含む。］
【請求項２】
遅延蛍光を放射することを特徴とする請求項１に記載の有機発光素子。
【請求項３】
有機エレクトロルミネッセンス素子であることを特徴とする請求項１または２に記載の有機発光素子。
【請求項４】
下記一般式（２）で表される化合物を発光材料として含む発光層を基板上に有することを特徴とする請求項１〜３のいずれか１項に記載の有機発光素子。
【化２】
2013081088.tif 000066
［一般式（２）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１は、置換もしくは無置換のアリール基、または置換もしくは無置換のヘテロアリール基、または置換もしくは無置換の９−カルバゾリル基を表す。Ｚ２は、水素原子、置換もしくは無置換のアルキル基、置換もしくは無置換のアリール基、または置換もしくは無置換のヘテロアリール基を表す。Ｒ３は、置換もしくは無置換のジアリールアミノ基、またはカルバゾリル基を表す。Ｒ６は、水素原子または置換基を表す。また、一般式（１）で表される化合物は分子中にカルバゾール構造を少なくとも２つ含む。］
【請求項５】
下記一般式（３）で表される化合物を発光材料として含む発光層を基板上に有することを特徴とする請求項１〜３のいずれか１項に記載の有機発光素子。
【化３】
2013081088.tif 000067
［一般式（３）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２は、水素原子または置換基を表す。Ｒ１〜Ｒ８およびＲ１１〜Ｒ１８は、各々独立に水素原子または置換基を表し、Ｒ１〜Ｒ８の少なくとも１つは、置換もしくは無置換のジアリールアミノ基、または置換もしくは無置換のカルバゾリル基を表す。］
【請求項６】
下記一般式（４）で表される化合物を発光材料として含む発光層を基板上に有することを特徴とする請求項１〜３のいずれか１項に記載の有機発光素子。
【化４】
2013081088.tif 000068
［一般式（４）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２は、水素原子または置換基を表す。Ｒ３、Ｒ６、Ｒ１３およびＲ１６は、各々独立に水素原子または置換基を表し、Ｒ３およびＲ６の少なくとも１つは、置換もしくは無置換のジアリールアミノ基、または置換もしくは無置換のカルバゾリル基を表す。］
【請求項７】
下記一般式（５）で表される化合物を発光材料として含む発光層を基板上に有することを特徴とする請求項１〜３のいずれか１項に記載の有機発光素子。
【化５】
2013081088.tif 000069
［一般式（５）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１、Ｒ２およびＲ４〜Ｒ８は、各々独立に水素原子または置換基を表す。Ｘは、置換もしくは無置換のジアリールアミノ基、または置換もしくは無置換のカルバゾリル基を表す。］
【請求項８】
下記一般式（６）で表される化合物を発光材料として含む発光層を基板上に有することを特徴とする請求項１〜３のいずれか１項に記載の有機発光素子。
【化６】
2013081088.tif 000070
［一般式（６）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１、Ｒ２、Ｒ４〜Ｒ８およびＲ２１〜Ｒ２８は、各々独立に水素原子または置換基を表す。］
【請求項９】
下記一般式（１）で表される化合物からなる遅延蛍光材料。
【化７】
2013081088.tif 000071
［一般式（１）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１〜Ｒ８は、各々独立に水素原子または置換基を表し、Ｒ１〜Ｒ８の少なくとも１つは、置換もしくは無置換のジアリールアミノ基、または置換もしくは無置換のカルバゾリル基を表す。また、一般式（１）で表される化合物は分子中にカルバゾール構造を少なくとも２つ含む。］
【請求項１０】
下記一般式（１１）で表される化合物。
【化８】
2013081088.tif 000072
［一般式（１１）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２’は、水素原子または炭素原子で結合する置換基（ただし該置換基はホウ素原子を含まない）を表す。Ｒ１〜Ｒ８およびＲ１１〜Ｒ１８は、各々独立に水素原子または置換基を表し、少なくとも１つは置換もしくは無置換のジアリールアミノ基、または置換もしくは無置換のカルバゾリル基を表す。］
【請求項１１】
下記一般式（１２）で表されることを特徴とする請求項１０に記載の化合物。
【化９】
2013081088.tif 000073
［一般式（１２）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２’は、水素原子、置換もしくは無置換のアルキル基、置換もしくは無置換のアルコキシ基、置換もしくは無置換のアリール基、置換もしくは無置換のヘテロアリール基（炭素原子で結合する基に限る）、置換もしくは無置換のアルケニル基、置換もしくは無置換のアルキニル基、置換もしくは無置換のハロアルキル基、置換もしくは無置換のトリアルキルシリルアルキル基、置換もしくは無置換のトリアルキルシリルアルケニル基、置換もしくは無置換のトリアルキルシリルアルキニル基、またはシアノ基を表す。Ｒ３、Ｒ６、Ｒ１３およびＲ１６は、各々独立に水素原子または置換基を表し、少なくとも１つは置換もしくは無置換のジアリールアミノ基、または置換もしくは無置換のカルバゾリル基を表す。］
【発明の詳細な説明】
【技術分野】
【０００１】
本発明は、発光効率が高い有機発光素子に関する。また、その有機発光素子に用いる遅延蛍光材料と化合物にも関する。
【背景技術】
【０００２】
有機エレクトロルミネッセンス素子（有機ＥＬ素子）などの有機発光素子の発光効率を高める研究が盛んに行われている。特に、有機エレクトロルミネッセンス素子を構成する電子輸送材料、正孔輸送材料、発光材料などを新たに開発して組み合わせることにより、発光効率を高める工夫が種々なされてきている。その中には、カルバゾール構造を含む化合物を利用した有機エレクトロルミネッセンス素子に関する研究も見受けられ、これまでにも幾つかの提案がなされてきている。【０００３】
例えば、特許文献１には、３，６−ビス（ジメチルアミノ）−９−カルバゾリル基や３，６−ビス（ジフェニルアミノ）−９−カルバゾリル基で置換された下記のトリアジン化合物を、有機エレクトロルミネッセンス素子の発光層のホスト材料として用いることが記載されている。
【化１】
2013081088.tif 000003
【０００４】
また、特許文献２には、３，６−ビス（９−カルバゾリル）−９−カルバゾリル基で置換された下記のトリアジン化合物を、有機エレクトロルミネッセンス素子の発光層のホスト材料として用いることが記載されている。
【化２】
2013081088.tif 000004
【先行技術文献】
【特許文献】
【０００５】
【特許文献１】特開２００７−７７０３３号公報
【特許文献２】特開２００４−１７１８０８号公報
【発明の概要】
【発明が解決しようとする課題】
【０００６】
このようにカルバゾール構造を含む化合物については、これまで種々の検討がなされており、有機エレクトロルミネッセンス素子への応用に関する幾つかの提案もなされている。しかしながら、従来提案されている有機エレクトロルミネッセンス素子では、そのほとんどがカルバゾール構造を含む化合物を発光層のホスト材料として使用することを提案するものである。また、その発光効率は必ずしも高くない。さらに、カルバゾール構造を含む化合物のすべてについて網羅的な研究がされ尽くされているとは言えない。特に、カルバゾール構造を含むトリアジン化合物やカルバゾール構造を含むピリミジン化合物の発光材料としての用途については、一部の化合物について有用性が確認されているに過ぎない。また、カルバゾール構造を含む化合物の化学構造とその化合物の発光材料としての有用性の間には、明確な関係が見出されるに至っておらず、化学構造に基づいて発光材料としての有用性を予測することは困難な状況にある。本発明者らはこれらの課題を考慮して、これまでに検討されるに至っていないカルバゾール構造を含む化合物について、その有機発光素子の発光材料としての有用性を評価することを目的として検討を進めた。また、発光材料として有用な化合物の一般式を導きだし、発光効率が高い有機発光素子の構成を一般化することも目的として鋭意検討を進めた。
【課題を解決するための手段】
【０００７】
上記の目的を達成するために鋭意検討を進めた結果、本発明者らは、カルバゾール構造を含む特定のトリアジン化合物やピリミジン化合物が有機エレクトロルミネッセンス素子の発光材料として極めて有用であることを明らかにした。特に、カルバゾール構造を含むトリアジン化合物やピリミジン化合物の中に、遅延蛍光材料として有用な化合物があることを見出し、発光効率が高い有機発光素子を安価に提供しうることを明らかにした。本発明者らは、これらの知見に基づいて、上記の課題を解決する手段として、以下の本発明を提供するに至った。【０００８】
［１］  下記一般式（１）で表される化合物を発光材料として含む発光層を基板上に有することを特徴とする有機発光素子。
【化３】
2013081088.tif 000005
［一般式（１）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１〜Ｒ８は、各々独立に水素原子または置換基を表し、Ｒ１〜Ｒ８の少なくとも１つは、置換もしくは無置換のジアリールアミノ基、または置換もしくは無置換のカルバゾリル基を表す。また、一般式（１）で表される化合物は分子中にカルバゾール構造を少なくとも２つ含む。］
［２］  遅延蛍光を放射することを特徴とする［１］に記載の有機発光素子。
［３］  有機エレクトロルミネッセンス素子であることを特徴とする［１］または［２］に記載の有機発光素子。【０００９】
［４］  下記一般式（２）で表される化合物を発光材料として含む発光層を基板上に有することを特徴とする［１］〜［３］のいずれか１項に記載の有機発光素子。
【化４】
2013081088.tif 000006
［一般式（２）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１は、置換もしくは無置換のアリール基、または置換もしくは無置換のヘテロアリール基、または置換もしくは無置換の９−カルバゾリル基を表す。Ｚ２は、水素原子、置換もしくは無置換のアルキル基、置換もしくは無置換のアリール基、または置換もしくは無置換のヘテロアリール基を表す。Ｒ３は、置換もしくは無置換のジアリールアミノ基、またはカルバゾリル基を表す。Ｒ６は、水素原子または置換基を表す。また、一般式（１）で表される化合物は分子中にカルバゾール構造を少なくとも２つ含む。］【００１０】
［５］  下記一般式（３）で表される化合物を発光材料として含む発光層を基板上に有することを特徴とする［１］〜［３］のいずれか１項に記載の有機発光素子。
【化５】
2013081088.tif 000007
［一般式（３）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２は、水素原子または置換基を表す。Ｒ１〜Ｒ８およびＲ１１〜Ｒ１８は、各々独立に水素原子または置換基を表し、Ｒ１〜Ｒ８の少なくとも１つは、置換もしくは無置換のジアリールアミノ基、または置換もしくは無置換のカルバゾリル基を表す。］【００１１】
［６］  下記一般式（４）で表される化合物を発光材料として含む発光層を基板上に有することを特徴とする［１］〜［３］のいずれか１項に記載の有機発光素子。
【化６】
2013081088.tif 000008
［一般式（４）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２は、水素原子または置換基を表す。Ｒ３、Ｒ６、Ｒ１３およびＲ１６は、各々独立に水素原子または置換基を表し、Ｒ３およびＲ６の少なくとも１つは、置換もしくは無置換のジアリールアミノ基、または置換もしくは無置換のカルバゾリル基を表す。］【００１２】
［７］  下記一般式（５）で表される化合物を発光材料として含む発光層を基板上に有することを特徴とする［１］〜［３］のいずれか１項に記載の有機発光素子。
【化７】
2013081088.tif 000009
［一般式（５）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１、Ｒ２およびＲ４〜Ｒ８は、各々独立に水素原子または置換基を表す。Ｘは、置換もしくは無置換のジアリールアミノ基、または置換もしくは無置換のカルバゾリル基を表す。］【００１３】
［８］  下記一般式（６）で表される化合物を発光材料として含む発光層を基板上に有することを特徴とする［１］〜［３］のいずれか１項に記載の有機発光素子。
【化８】
2013081088.tif 000010
［一般式（６）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１、Ｒ２、Ｒ４〜Ｒ８およびＲ２１〜Ｒ２８は、各々独立に水素原子または置換基を表す。］【００１４】
［９］  上記一般式（１）で表される化合物からなる遅延蛍光材料。
［１０］  有機エレクトロルミネッセンス素子用である［９］に記載の遅延蛍光材料。
［１１］  上記一般式（２）で表される化合物からなる［９］または［１０］に記載の遅延蛍光材料。
［１２］  上記一般式（３）で表される化合物からなる［９］または［１０］に記載の遅延蛍光材料。
［１３］  上記一般式（４）で表される化合物からなる［９］または［１０］に記載の遅延蛍光材料。
［１４］  上記一般式（５）で表される化合物からなる［９］または［１０］に記載の遅延蛍光材料。
［１５］  上記一般式（６）で表される化合物からなる［９］または［１０］に記載の遅延蛍光材料。【００１５】
［１６］  下記一般式（１１）で表される化合物。
【化９】
2013081088.tif 000011
［一般式（１１）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２’は、水素原子または炭素原子で結合する置換基（ただし該置換基はホウ素原子を含まない）を表す。Ｒ１〜Ｒ８およびＲ１１〜Ｒ１８は、各々独立に水素原子または置換基を表し、少なくとも１つは置換もしくは無置換のジアリールアミノ基、または置換もしくは無置換のカルバゾリル基を表す。］【００１６】
［１７］  下記一般式（１２）で表されることを特徴とする［１６］に記載の化合物。
【化１０】
2013081088.tif 000012
［一般式（１２）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２’は、水素原子、置換もしくは無置換のアルキル基、置換もしくは無置換のアルコキシ基、置換もしくは無置換のアリール基、置換もしくは無置換のヘテロアリール基（炭素原子で結合する基に限る）、置換もしくは無置換のアルケニル基、置換もしくは無置換のアルキニル基、置換もしくは無置換のハロアルキル基、置換もしくは無置換のトリアルキルシリルアルキル基、置換もしくは無置換のトリアルキルシリルアルケニル基、置換もしくは無置換のトリアルキルシリルアルキニル基、またはシアノ基を表す。Ｒ３、Ｒ６、Ｒ１３およびＲ１６は、各々独立に水素原子または置換基を表し、少なくとも１つは置換もしくは無置換のジアリールアミノ基、または置換もしくは無置換のカルバゾリル基を表す。］
【発明の効果】
【００１７】
本発明の有機発光素子は、発光効率が高いという特徴を有する。また、本発明の遅延蛍光材料は、有機発光素子の発光層として利用したときに有機発光素子に遅延蛍光を放射させ、発光効率を飛躍的に高めることができるという特徴を有する。さらに、本発明の化合物は、これらの有機発光素子の発光材料として極めて有用である。
【図面の簡単な説明】
【００１８】
【図１】有機エレクトロルミネッセンス素子の層構成例を示す概略断面図である。
【図２】実施例１の有機フォトルミネッセンス素子の温度による発光寿命を示すグラフである。
【図３】実施例１の有機フォトルミネッセンス素子の発光量子収率−温度特性を示すグラフである。
【図４】実施例３の溶液のＵＶ吸収およびフォトルミネッセンス発光特性を示すグラフである。
【図５】実施例４の溶液のＵＶ吸収およびフォトルミネッセンス発光特性を示すグラフである。
【図６】実施例５の有機エレクトロルミネッセンス素子のエレクトロルミネッセンス（ＥＬ）スペクトルである。
【図７】実施例５の有機エレクトロルミネッセンス素子の電流密度−電圧特性を示すグラフである。
【図８】実施例５の有機エレクトロルミネッセンス素子の外部量子効率−電流密度特性を示すグラフである。
【発明を実施するための形態】
【００１９】
以下において、本発明の内容について詳細に説明する。以下に記載する構成要件の説明は、本発明の代表的な実施態様や具体例に基づいてなされることがあるが、本発明はそのような実施態様や具体例に限定されるものではない。なお、本明細書において「〜」を用いて表される数値範囲は、「〜」の前後に記載される数値を下限値および上限値として含む範囲を意味する。
【００２０】
［一般式（１）で表される化合物］
本発明の有機発光素子は、下記一般式（１）で表される化合物を発光層の発光材料として含むことを特徴とする。そこで、一般式（１）で表される化合物について、まず説明する。
【化１１】
2013081088.tif 000013
【００２１】
一般式（１）において、Ｙ１、Ｙ２およびＹ３は、いずれか２つが窒素原子で残りの１つがメチン基を表すか、または、Ｙ１、Ｙ２およびＹ３のすべてが窒素原子を表す。いずれか２つが窒素原子で残りの１つがメチン基を表すとき、Ｙ１、Ｙ２およびＹ３を含む環はピリミジン環となる。このとき、メチン基はＹ１、Ｙ２およびＹ３のいずれであってもよいが、Ｙ１またはＹ３であることが好ましい。また、Ｙ１、Ｙ２およびＹ３のすべてが窒素原子を表すとき、Ｙ１、Ｙ２およびＹ３を含む環はトリアジン環となる。
【００２２】
一般式（１）において、Ｚ１およびＺ２は、各々独立に水素原子または置換基を表す。Ｚ１およびＺ２がとりうる好ましい置換基として、炭素数１〜２０のアルキル基、炭素数１〜２０のアルコキシ基、炭素数１〜２０のアルキルチオ基、炭素数１〜２０のアルキル置換アミノ基、炭素数２〜２０のアシル基、炭素数６〜４０のアリール基、炭素数３〜４０のヘテロアリール基、炭素数１２〜４０のジアリールアミノ基、炭素数１２〜４０の置換もしくは無置換のカルバゾリル基、炭素数２〜１０のアルケニル基、炭素数２〜１０のアルキニル基、炭素数２〜１０のアルコキシカルボニル基、炭素数１〜１０のアルキルスルホニル基、炭素数１〜１０のハロアルキル基、アミド基、炭素数２〜１０のアルキルアミド基、炭素数３〜２０のトリアルキルシリル基、炭素数４〜２０のトリアルキルシリルアルキル基、炭素数５〜２０のトリアルキルシリルアルケニル基、炭素数５〜２０のトリアルキルシリルアルキニル基、シアノ基、ニトロ基、および水酸基等が挙げられ、これらはさらに置換基により置換されていてもよい。Ｚ１およびＺ２は、より好ましくは、各々独立に水素原子、炭素数１〜２０の置換もしくは無置換のアルキル基、炭素数６〜４０の置換もしくは無置換のアリール基、炭素数３〜４０の置換もしくは無置換のヘテロアリール基、炭素数１２〜４０の置換もしくは無置換のジアリールアミノ基、炭素数１２〜４０の置換もしくは無置換のカルバゾリル基である。Ｚ１およびＺ２は、さらに好ましくは、各々独立に水素原子、炭素数１〜１０の置換もしくは無置換のアルキル基、炭素数６〜１５の置換もしくは無置換のアリール基、炭素数３〜１２の置換もしくは無置換のヘテロアリール基、炭素数１２〜２４の置換もしくは無置換の９−カルバゾリル基である。Ｚ１は、さらにより好ましくは、炭素数６〜１５の置換もしくは無置換のアリール基、炭素数３〜１２の置換もしくは無置換のヘテロアリール基、炭素数１２〜２４の置換もしくは無置換の９−カルバゾリル基である。Ｚ２は、さらにより好ましくは、水素原子、炭素数１〜１０の置換もしくは無置換のアルキル基、炭素数６〜１５の置換もしくは無置換のアリール基、炭素数３〜１２の置換もしくは無置換のヘテロアリール基である。
アルキル基は、直鎖状、分枝状、環状のいずれであってもよく、より好ましくは炭素数１〜６であり、具体例としてメチル基、エチル基、プロピル基、ブチル基、ｔ−ブチル基、ペンチル基、ヘキシル基、イソプロピル基を挙げることができる。アリール基は、単環でも融合環でもよく、具体例としてフェニル基、ナフチル基を挙げることができる。ヘテロアリール基も、単環でも融合環でもよく、具体例としてピリジル基、ピリダジル基、ピリミジル基、トリアジル基、トリアゾリル基、ベンゾトリアゾリル基を挙げることができる。これらのヘテロアリール基は、ヘテロ原子を介して結合する基であってもよいが、好ましいのはヘテロアリール環を構成する炭素原子を介して結合する基である。９−カルバゾリル基が置換されている場合は、上記のアルキル基、アリール基、ヘテロアリール基や、シアノ基、ジアリールアミノ基、カルバゾリル基で置換されていることが好ましい。
【００２３】
一般式（１）において、Ｒ１〜Ｒ８は、各々独立に水素原子または置換基を表す。Ｒ１〜Ｒ８がとりうる好ましい置換基として、炭素数１〜２０のアルキル基、炭素数７〜２０のアラルキル基、炭素数２〜２０のアルケニル基、炭素数２〜２０のアルキニル基、炭素数６〜３０のアリール基、炭素数３〜３０のヘテロアリール基、シアノ基、炭素数２〜２０のジアルキルアミノ基、炭素数１２〜３０のジアリールアミノ基、炭素数１２〜３０のカルバゾリル基、炭素数１２〜３０のジアラルキルアミノ基、アミノ基、ニトロ基、炭素数２〜２０のアシル基、炭素数２〜２０のアルコキシカルボニル基、炭素数１〜２０のアルコキシ基、炭素数１〜２０のアルキルスルホニル基、水酸基、アミド基、炭素数１〜１０のハロアルキル基、炭素数２〜１０のアルキルアミド基、炭素数３〜２０のトリアルキルシリル基、炭素数４〜２０のトリアルキルシリルアルキル基、炭素数５〜２０のトリアルキルシリルアルケニル基、炭素数５〜２０のトリアルキルシリルアルキニル基が挙げられ、これらはさらに置換基により置換されていてもよい。Ｒ１〜Ｒ８は、より好ましくは、各々独立に水素原子、炭素数１〜２０の置換もしくは無置換のアルキル基、炭素数６〜３０の置換もしくは無置換のアリール基、炭素数３〜３０の置換もしくは無置換のヘテロアリール基、炭素数１２〜３０の置換もしくは無置換のジアリールアミノ基、炭素数１２〜３０のカルバゾリル基である。Ｒ１〜Ｒ８は、さらに好ましくは、各々独立に水素原子、炭素数１〜１０の置換もしくは無置換のアルキル基、炭素数６〜１５の置換もしくは無置換のアリール基、炭素数３〜１２の置換もしくは無置換のヘテロアリール基、炭素数１２〜２４の置換もしくは無置換のジフェニルアミノ基、炭素数１２〜２４のカルバゾリル基である。
一般式（１）において、Ｒ１〜Ｒ８の少なくとも１つは、置換もしくは無置換のジアリールアミノ基、または置換もしくは無置換のカルバゾリル基を表す。カルバゾリル基の具体例として、９−カルバゾリル基、１−カルバゾリル基、２−カルバゾリル基、３−カルバゾリル基、４−カルバゾリル基を挙げることができ、好ましくは９−カルバゾリル基、３−カルバゾリル基であり、より好ましくは９−カルバゾリル基である。ジアリールアミノ基やカルバゾリル基が置換基を有するとき、置換基の種類は特に制限されないが、上記のＲ１〜Ｒ８がとりうる好ましい置換基を好ましい例として挙げることができる。一般式（１）においては、Ｒ１〜Ｒ８のいずれが置換もしくは無置換のジアリールアミノ基、または置換もしくは無置換のカルバゾリル基であってもよいが、Ｒ３およびＲ６の少なくとも１つが置換もしくは無置換のジアリールアミノ基、または置換もしくは無置換のカルバゾリル基であることが好ましい。
【００２４】
また、一般式（１）で表される化合物は分子中にカルバゾール構造を少なくとも２つ含む。一般式（１）にはすでにカルバゾール構造が１つ記載されているため、Ｒ１〜Ｒ８、Ｚ１およびＺ２の少なくとも１つがカルバゾール構造を含む基であることが必要とされる。好ましいのは、Ｒ１〜Ｒ４、Ｒ５〜Ｒ８およびＺ１の少なくとも１つがカルバゾール構造を含む基である場合である。より好ましいのは、Ｒ３、Ｒ６およびＺ１の少なくとも１つがカルバゾール構造を含む基である場合である。Ｒ３、Ｒ６およびＺ１のうちのいずれか２つがカルバゾール構造を含む基であることも好ましく、これらの全てがカルバゾール構造を含む基であることも好ましい。
一般式（１）で表される化合物は、分子中にカルバゾール構造を少なくとも３つ含むものがより好ましく、分子中にカルバゾール構造を少なくとも４つ含むものがさらに好ましい。分子中のカルバゾール構造の数の上限値は特に制限されないが、例えば８つ以下にすることができ、６つ以下にすることができる。
【００２５】
一般式（１）で表される化合物は、下記の一般式（２）で表される構造を有するものであることが好ましい。
【化１２】
2013081088.tif 000014
【００２６】
一般式（２）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１は、置換もしくは無置換のアリール基、または置換もしくは無置換のヘテロアリール基、または置換もしくは無置換の９−カルバゾリル基を表す。Ｚ２は、水素原子、置換もしくは無置換のアルキル基、置換もしくは無置換のアリール基、または置換もしくは無置換のヘテロアリール基を表す。Ｒ３は、置換もしくは無置換のジアリールアミノ基、またはカルバゾリル基を表す。Ｒ６は、水素原子または置換基を表す。また、一般式（１）で表される化合物は分子中にカルバゾール構造を少なくとも２つ含む。
【００２７】
一般式（２）におけるＺ１は、より好ましくは、炭素数６〜４０の置換もしくは無置換のアリール基、炭素数３〜４０の置換もしくは無置換のヘテロアリール基、炭素数１２〜４０の置換もしくは無置換の９−カルバゾリル基であり、さらに好ましくは、炭素数６〜４０の置換もしくは無置換のアリール基、炭素数１２〜４０の置換もしくは無置換の９−カルバゾリル基であり、さらにより好ましくは、炭素数６〜１５の置換もしくは無置換のアリール基、炭素数１２〜２４の置換もしくは無置換の９−カルバゾリル基である。Ｒ３およびＲ６がいずれもカルバゾリル基ではないとき、Ｚ１は置換もしくは無置換の９−カルバゾリル基であることが好ましい。
一般式（２）におけるＺ２は、より好ましくは水素原子、炭素数１〜２０の置換もしくは無置換のアルキル基、炭素数６〜４０の置換もしくは無置換のアリール基、炭素数３〜４０の置換もしくは無置換のヘテロアリール基であり、さらに好ましくは、水素原子、炭素数１〜１０の置換もしくは無置換のアルキル基、炭素数６〜１５の置換もしくは無置換のアリール基、炭素数３〜１２の置換もしくは無置換のヘテロアリール基である。
一般式（２）におけるＲ３は、より好ましくは炭素数１２〜３０の置換もしくは無置換のジアリールアミノ基、炭素数１２〜３０の置換もしくは無置換の９−カルバゾリル基、炭素数１２〜３０の置換もしくは無置換の１−カルバゾリル基、炭素数１２〜３０の置換もしくは無置換の２−カルバゾリル基、炭素数１２〜３０の置換もしくは無置換の３−カルバゾリル基、炭素数１２〜３０の置換もしくは無置換の４−カルバゾリル基であり、さらに好ましくは、炭素数１２〜３０の置換もしくは無置換のジアリールアミノ基、炭素数１２〜３０の置換もしくは無置換の９−カルバゾリル基、炭素数１２〜３０の置換もしくは無置換の３−カルバゾリル基である。
一般式（２）におけるＲ６は、より好ましくは、水素原子、炭素数１〜２０の置換もしくは無置換のアルキル基、炭素数６〜３０の置換もしくは無置換のアリール基、炭素数３〜３０の置換もしくは無置換のヘテロアリール基、炭素数１２〜３０の置換もしくは無置換のジアリールアミノ基、炭素数１２〜３０の置換もしくは無置換のカルバゾリル基である。さらに好ましくは、水素原子、炭素数１〜１０の置換もしくは無置換のアルキル基、炭素数６〜１５の置換もしくは無置換のアリール基、炭素数３〜１２の置換もしくは無置換のヘテロアリール基、炭素数１２〜２４の置換もしくは無置換のジフェニルアミノ基、炭素数１２〜２４の置換もしくは無置換のカルバゾリル基である。
一般式（２）におけるＹ１、Ｙ２およびＹ３の説明と好ましい範囲や、置換基の好ましい範囲については一般式（１）における対応する記載を参照することができる。
【００２８】
一般式（１）で表される化合物は、下記の一般式（３）で表される構造を有するものであることも好ましい。
【化１３】
2013081088.tif 000015
【００２９】
一般式（３）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２は、水素原子または置換基を表す。Ｒ１〜Ｒ８およびＲ１１〜Ｒ１８は、各々独立に水素原子または置換基を表し、Ｒ１〜Ｒ８の少なくとも１つは、置換もしくは無置換のジアリールアミノ基、または置換もしくは無置換のカルバゾリル基を表す。
【００３０】
一般式（３）におけるＹ１、Ｙ２、Ｙ３、Ｚ２、Ｒ１〜Ｒ８の説明と好ましい範囲については、一般式（１）における対応する記載を参照することができる。ただし、Ｙ１、Ｙ２およびＹ３のいずれか２つが窒素原子で残りの１つがメチン基を表すとき、メチン基はＹ１であることが最も好ましい。また、Ｚ２の好ましい範囲については、一般式（２）における対応する記載も参照することができる。Ｒ１１〜Ｒ１８の説明と好ましい範囲については、一般式（１）におけるＲ１〜Ｒ８の説明と好ましい範囲を参照することができるが、Ｒ１１〜Ｒ１８の少なくとも１つが、置換もしくは無置換のジアリールアミノ基、または置換もしくは無置換のカルバゾリル基である必要はない。
【００３１】
一般式（３）で表される化合物は、下記の一般式（４）で表される構造を有するものであることがさらに好ましい。
【化１４】
2013081088.tif 000016
【００３２】
一般式（４）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２は、水素原子または置換基を表す。Ｒ３、Ｒ６、Ｒ１３およびＲ１６は、各々独立に水素原子または置換基を表し、Ｒ３およびＲ６の少なくとも１つは、置換もしくは無置換のジアリールアミノ基、または置換もしくは無置換のカルバゾリル基を表す。
【００３３】
一般式（４）におけるＹ１、Ｙ２、Ｙ３、Ｚ２、Ｒ３およびＲ６の説明と好ましい範囲については、一般式（１）における対応する記載を参照することができる。ただし、Ｙ１、Ｙ２およびＹ３のいずれか２つが窒素原子で残りの１つがメチン基を表すとき、メチン基はＹ１であることが最も好ましい。また、Ｚ２の好ましい範囲については、一般式（２）における対応する記載も参照することができる。さらに、Ｒ３およびＲ６の好ましい範囲については、一般式（３）における対応する記載も参照することができる。Ｒ１３およびＲ１６の説明と好ましい範囲については、一般式（１）におけるＲ３およびＲ６の説明と好ましい範囲を参照することができるが、Ｒ１３およびＲ１６の少なくとも１つが、置換もしくは無置換のジアリールアミノ基、または置換もしくは無置換のカルバゾリル基である必要はない。
【００３４】
一般式（１）で表される化合物は、下記の一般式（５）で表される構造を有するものであることも好ましい。
【化１５】
2013081088.tif 000017
【００３５】
一般式（５）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１、Ｒ２およびＲ４〜Ｒ８は、各々独立に水素原子または置換基を表す。Ｘは、置換もしくは無置換のジアリールアミノ基、または置換もしくは無置換のカルバゾリル基を表す。
【００３６】
一般式（５）におけるＹ１、Ｙ２、Ｙ３、Ｚ１、Ｚ２、Ｒ１、Ｒ２およびＲ４〜Ｒ８の説明と好ましい範囲については、一般式（１）における対応する記載を参照することができる。
一般式（５）におけるＸは、より好ましくは、炭素数１２〜３０のジアリールアミノ基、または炭素数１２〜３０の置換もしくは無置換のカルバゾリル基である。Ｘが置換もしくは無置換のカルバゾリル基を表すとき、置換もしくは無置換のカルバゾリル基には、置換もしくは無置換の９−カルバゾリル基、置換もしくは無置換の１−カルバゾリル基、置換もしくは無置換の２−カルバゾリル基、置換もしくは無置換の３−カルバゾリル基、置換もしくは無置換の４−カルバゾリル基が含まれる。このうち、Ｘがとりうる置換もしくは無置換のカルバゾリル基の群として、例えば、置換もしくは無置換の９−カルバゾリル基、置換もしくは無置換の１−カルバゾリル基、置換もしくは無置換の２−カルバゾリル基、置換もしくは無置換の４−カルバゾリル基からなる群を例示することができる。
【００３７】
一般式（５）には、下記の一般式（６）で表される構造を有する化合物が含まれる。
【化１６】
2013081088.tif 000018
【００３８】
一般式（６）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１、Ｒ２、Ｒ４〜Ｒ８およびＲ２１〜Ｒ２８は、各々独立に水素原子または置換基を表す。
【００３９】
一般式（６）におけるＹ１、Ｙ２、Ｙ３、Ｚ１、Ｚ２、Ｒ１、Ｒ２およびＲ４〜Ｒ８の説明と好ましい範囲については、一般式（１）における対応する記載を参照することができる。また、Ｒ２１〜Ｒ２８の説明と好ましい範囲については、一般式（１）におけるＲ１〜Ｒ８の説明と好ましい範囲を参照することができるが、Ｒ２１〜Ｒ２８の少なくとも１つが、置換もしくは無置換のジアリールアミノ基、または置換もしくは無置換のカルバゾリル基である必要はない。
【００４０】
以下において、一般式（１）で表される化合物の具体例を例示するが、本発明において用いることができる一般式（１）で表される化合物はこれらの具体例によって限定的に解釈されるべきものではない。
【００４１】
【化１７】
2013081088.tif 000019
【００４２】
【化１８】
2013081088.tif 000020
【００４３】
【化１９】
2013081088.tif 000021
【００４４】
【化２０】
2013081088.tif 000022
【００４５】
【化２１】
2013081088.tif 000023
【００４６】
【化２２】
2013081088.tif 000024
【００４７】
【化２３】
2013081088.tif 000025
【００４８】
【化２４】
2013081088.tif 000026
【００４９】
【化２５】
2013081088.tif 000027
【００５０】
【化２６】
2013081088.tif 000028
【００５１】
【化２７】
2013081088.tif 000029
【００５２】
【化２８】
2013081088.tif 000030
【００５３】
【化２９】
2013081088.tif 000031
【００５４】
【化３０】
2013081088.tif 000032
【００５５】
【化３１】
2013081088.tif 000033
【００５６】
【化３２】
2013081088.tif 000034
【００５７】
本発明を応用して、分子内に一般式（１）で表される骨格を複数個有する化合物を、有機発光素子の発光層に用いることも考えられる。
例えば、一般式（１）で表される骨格を有する重合性モノマーを重合させた重合体を、有機発光素子の発光層に用いることが考えられる。具体的には、一般式（１）のＲ１〜Ｒ８、Ｚ１およびＺ２のいずれかに重合性官能基を有するモノマーを重合させることにより、繰り返し単位を有する重合体を得て、その重合体を有機発光素子の発光層に用いることが考えられる。あるいは、一般式（１）で表される骨格を有する化合物どうしをカップリングさせることにより、二量体や三量体を得て、それらを有機発光素子の発光層に用いることも考えられる。これらの応用や改変は、当業者により適宜なされうるものである。
【００５８】
［一般式（１１）で表される化合物］
一般式（１）で表される化合物のうち、特に下記の一般式（１１）で表される化合物は新規化合物である。
【化３３】
2013081088.tif 000035
【００５９】
一般式（１１）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２’は、水素原子または炭素原子で結合する置換基（ただし該置換基はホウ素原子を含まない）を表す。Ｒ１〜Ｒ８およびＲ１１〜Ｒ１８は、各々独立に水素原子または置換基を表し、少なくとも１つは置換もしくは無置換のジアリールアミノ基、または置換もしくは無置換のカルバゾリル基を表す。
【００６０】
一般式（１１）におけるＹ１、Ｙ２、Ｙ３、Ｒ１〜Ｒ８の説明と好ましい範囲については、一般式（１）における対応する記載を参照することができる。ただし、Ｙ１、Ｙ２およびＹ３のいずれか２つが窒素原子で残りの１つがメチン基を表すとき、メチン基はＹ１であることが最も好ましい。また、一般式（１１）におけるＲ１１〜Ｒ１８の説明と好ましい範囲については、一般式（１）におけるＲ１〜Ｒ８の説明と好ましい範囲を参照することができる。ただし、Ｒ１〜Ｒ８の少なくとも１つが、置換もしくは無置換のジアリールアミノ基、または置換もしくは無置換のカルバゾリル基である必要はなく、また、Ｒ１１〜Ｒ１８の少なくとも１つが、置換もしくは無置換のジアリールアミノ基、または置換もしくは無置換のカルバゾリル基である必要はない。Ｚ２’がとりうる「炭素原子で結合する置換基」は、炭素原子を介して一般式（１１）のトリアジン環またはピリミジン環に結合する置換基を意味する。例えば、置換もしくは無置換のアルキル基、置換もしくは無置換のアルコキシ基、置換もしくは無置換のアリール基、置換もしくは無置換のヘテロアリール基（炭素原子で結合する基に限る）、置換もしくは無置換のアルケニル基、置換もしくは無置換のアルキニル基、置換もしくは無置換のハロアルキル基、置換もしくは無置換のトリアルキルシリルアルキル基、置換もしくは無置換のトリアルキルシリルアルケニル基、置換もしくは無置換のトリアルキルシリルアルキニル基、シアノ基などを挙げることができる。より好ましくは、炭素数１〜２０の置換もしくは無置換のアルキル基、炭素数１〜２０の置換もしくは無置換のアルコキシ基、炭素数６〜４０の置換もしくは無置換のアリール基、炭素数３〜４０の置換もしくは無置換のヘテロアリール基（炭素原子で結合する基に限る）、炭素数２〜１０の置換もしくは無置換のアルケニル基、炭素数２〜１０の置換もしくは無置換のアルキニル基、炭素数１〜１０の置換もしくは無置換のハロアルキル基、炭素数４〜２０の置換もしくは無置換のトリアルキルシリルアルキル基、炭素数５〜２０の置換もしくは無置換のトリアルキルシリルアルケニル基、炭素数５〜２０の置換もしくは無置換のトリアルキルシリルアルキニル基、シアノ基である。さらにより好ましくは炭素数１〜２０の置換もしくは無置換のアルキル基、炭素数６〜４０の置換もしくは無置換のアリール基、炭素数３〜４０の置換もしくは無置換のヘテロアリール基（炭素原子で結合する基に限る）である。
【００６１】
一般式（１１）で表される化合物は、下記の一般式（１２）で表される構造を有するものであることが好ましい。
【化３４】
2013081088.tif 000036
【００６２】
一般式（１２）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２’は、水素原子、置換もしくは無置換のアルキル基、置換もしくは無置換のアルコキシ基、置換もしくは無置換のアリール基、置換もしくは無置換のヘテロアリール基（炭素原子で結合する基に限る）、置換もしくは無置換のアルケニル基、置換もしくは無置換のアルキニル基、置換もしくは無置換のハロアルキル基、置換もしくは無置換のトリアルキルシリルアルキル基、置換もしくは無置換のトリアルキルシリルアルケニル基、置換もしくは無置換のトリアルキルシリルアルキニル基、またはシアノ基を表す。Ｒ３、Ｒ６、Ｒ１３およびＲ１６は、各々独立に水素原子または置換基を表し、少なくとも１つは置換もしくは無置換のジアリールアミノ基、または置換もしくは無置換のカルバゾリル基を表す。Ｚ２’、Ｒ３、Ｒ６、Ｒ１３およびＲ１６の好ましい範囲については、一般式（１１）の対応する記載を参照することができる。
【００６３】
［一般式（１１）で表される化合物の合成法］
一般式（１１）で表される化合物の合成法は特に制限されない。一般式（１１）で表される化合物の合成は、既知の合成法や条件を適宜組み合わせることにより行うことができる。
例えば、好ましい合成法として、下記一般式（２１）で表される化合物を、下記一般式（２２）で表される化合物および下記一般式（２３）で表される化合物と反応させて下記一般式（２４）で表される化合物を合成し、さらに下記一般式（２５）で表される化合物と反応させることにより合成する方法を挙げることができる。
【００６４】
【化３５】
2013081088.tif 000037
【００６５】
一般式（２１）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｘ１、Ｘ２およびＸ３は、各々独立にハロゲン原子を表す。ハロゲン原子としては、例えばフッ素原子、塩素原子、臭素原子、ヨウ素原子を挙げることができる。Ｘ１、Ｘ２およびＸ３は、同一であっても異なっていてもよく、一般式（２２）（２３）および（２５）の各化合物との反応性などを考慮して適宜決定することができる。
なお、以下の一般式（２２）〜（２５）におけるＹ１、Ｙ２、Ｙ３、Ｚ２’、Ｒ１〜Ｒ８およびＲ１１〜Ｒ１８の定義は、一般式（１１）における対応する定義を同じであり、一般式（２２）〜（２５）におけるＸ１、Ｘ２およびＸ３は定義は、一般式（２１）における対応する定義を同じである。
【００６６】
【化３６】
2013081088.tif 000038
【００６７】
一般式（２１）で表される化合物と一般式（２２）で表される化合物との反応は、既知のカップリング反応条件を用いて行うことができる。例えば、一般式（２２）で表される化合物のテトラヒドロフラン溶液中にｎ−ブチルリチウムを添加して反応させた後に、一般式（２１）のテトラヒドロフラン溶液中に滴下してカップリングさせることができる。生成した化合物と一般式（２３）で表される化合物とのカップリングも同様にして行うことができる。これらの反応では、最初に一般式（２２）で表される化合物と一般式（２３）で表される化合物との混合テトラヒドロフラン溶液を用意しておき、該混合溶液中にｎ−ブチルリチウムを添加して反応させた後に、一般式（２１）のテトラヒドロフラン溶液中に滴下してカップリングさせてもよい。カップリング反応後の混合物からは、既知の精製法により下記一般式（２４）で表される化合物を得ることができる。
【００６８】
【化３７】
2013081088.tif 000039
【００６９】
一般式（２４）で表される化合物は、さらに下記一般式（２５）で表される化合物と反応させることにより、一般式（１１）で表される化合物を合成することができる。この反応は既知の反応であり、既知の反応条件を適宜選択して用いることができる。
【００７０】
【化３８】
2013081088.tif 000040
【００７１】
上記の反応の詳細については、後述の合成例を参考にすることができる。また、一般式（１１）で表される化合物は、その他の公知の合成反応を組み合わせることによっても合成することもできる。
【００７２】
［有機発光素子］
本発明の一般式（１）で表される化合物は、有機発光素子の発光層に用いる発光材料として有用である。一般式（１）で表される化合物は、遅延蛍光を放射する遅延蛍光材料としての有用性も示しうる。このため、一般式（１）で表される化合物を発光材料として用いた有機発光素子は、遅延蛍光を放射し、発光効率が高いという特徴を有する。その原理を、有機エレクトロルミネッセンス素子を例にとって説明すると以下のようになる。
【００７３】
有機エレクトロルミネッセンス素子においては、正負の両電極より発光材料にキャリアを注入し、励起状態の発光材料を生成し、発光させる。通常、キャリア注入型の有機エレクトロルミネッセンス素子の場合、生成した励起子のうち、励起一重項状態に励起されるのは２５％であり、残り７５％は励起三重項状態に励起される。従って、励起三重項状態からの発光であるリン光を利用するほうが、エネルギーの利用効率が高い。しかしながら、励起三重項状態は寿命が長いため、励起状態の飽和や励起三重項状態の励起子との相互作用によるエネルギーの失活が起こり、一般にリン光の量子収率が高くないことが多い。一方、遅延蛍光材料は、系間交差等により励起三重項状態へとエネルギーが遷移した後、三重項−三重項消滅あるいは熱エネルギーの吸収により、励起一重項状態に逆系間交差され蛍光を放射する。有機エレクトロルミネッセンス素子においては、なかでも熱エネルギーの吸収による熱活性化型の遅延蛍光材料が特に有用であると考えられる。有機エレクトロルミネッセンス素子に遅延蛍光材料を利用した場合、励起一重項状態の励起子は通常通り蛍光を放射する。一方、励起三重項状態の励起子は、デバイスが発する熱を吸収して励起一重項へ系間交差され蛍光を放射する。このとき、励起一重項からの発光であるため蛍光と同波長での発光でありながら、励起三重項状態から励起一重項状態への逆系間交差により、生じる光の寿命（発光寿命）は通常の蛍光やりん光よりも長くなるため、これらよりも遅延した蛍光として観察される。これを遅延蛍光として定義できる。このような熱活性化型の励起子移動機構を用いれば、キャリア注入後に熱エネルギーの吸収を経ることにより、通常は２５％しか生成しなかった励起一重項状態の化合物の比率を２５％以上に引き上げることが可能となる。１００℃未満の低い温度でも強い蛍光および遅延蛍光を発する化合物を用いれば、デバイスの熱で充分に励起三重項状態から励起一重項状態への系間交差が生じて遅延蛍光を放射するため、発光効率を飛躍的に向上させることができる。
【００７４】
本発明の一般式（１）で表される化合物を発光層の発光材料として用いることにより、有機フォトルミネッセンス素子（有機ＰＬ素子）や有機エレクトロルミネッセンス素子（有機ＥＬ素子）などの優れた有機発光素子を提供することができる。有機フォトルミネッセンス素子は、基板上に少なくとも発光層を形成した構造を有する。また、有機エレクトロルミネッセンス素子は、少なくとも陽極、陰極、および陽極と陰極の間に有機層を形成した構造を有する。有機層は、少なくとも発光層を含むものであり、発光層のみからなるものであってもよいし、発光層の他に１層以上の有機層を有するものであってもよい。そのような他の有機層として、正孔輸送層、正孔注入層、電子阻止層、正孔阻止層、電子注入層、電子輸送層、励起子阻止層などを挙げることができる。正孔輸送層は正孔注入機能を有した正孔注入輸送層でもよく、電子輸送層は電子注入機能を有した電子注入輸送層でもよい。具体的な有機エレクトロルミネッセンス素子の構造例を図１に示す。図１において、１は基板、２は陽極、３は正孔注入層、４は正孔輸送層、５は発光層、６は電子輸送層、７は陰極を表わす。
以下において、有機エレクトロルミネッセンス素子の各部材および各層について説明する。なお、基板と発光層の説明は有機フォトルミネッセンス素子の基板と発光層にも該当する。
【００７５】
（基板）
本発明の有機エレクトロルミネッセンス素子は、基板に支持されていることが好ましい。この基板については、特に制限はなく、従来から有機エレクトロルミネッセンス素子に慣用されているものであればよく、例えば、ガラス、透明プラスチック、石英、シリコンなどからなるものを用いることができる。
【００７６】
（陽極）
有機エレクトロルミネッセンス素子における陽極としては、仕事関数の大きい（４ｅＶ以上）金属、合金、電気伝導性化合物およびこれらの混合物を電極材料とするものが好ましく用いられる。このような電極材料の具体例としてはＡｕ等の金属、ＣｕＩ、インジウムチンオキシド（ＩＴＯ）、ＳｎＯ２、ＺｎＯ等の導電性透明材料が挙げられる。また、ＩＤＩＸＯ（Ｉｎ２Ｏ３−ＺｎＯ）等非晶質で透明導電膜を作製可能な材料を用いてもよい。陽極はこれらの電極材料を蒸着やスパッタリング等の方法により、薄膜を形成させ、フォトリソグラフィー法で所望の形状のパターンを形成してもよく、あるいはパターン精度をあまり必要としない場合は（１００μｍ以上程度）、上記電極材料の蒸着やスパッタリング時に所望の形状のマスクを介してパターンを形成してもよい。あるいは、有機導電性化合物のように塗布可能な材料を用いる場合には、印刷方式、コーティング方式等湿式成膜法を用いることもできる。この陽極より発光を取り出す場合には、透過率を１０％より大きくすることが望ましく、また陽極としてのシート抵抗は数百Ω／□以下が好ましい。さらに膜厚は材料にもよるが、通常１０〜１０００ｎｍ、好ましくは１０〜２００ｎｍの範囲で選ばれる。
【００７７】
（陰極）
一方、陰極としては、仕事関数の小さい（４ｅＶ以下）金属（電子注入性金属と称する）、合金、電気伝導性化合物およびこれらの混合物を電極材料とするものが用いられる。このような電極材料の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。これらの中で、電子注入性および酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウム等が好適である。陰極はこれらの電極材料を蒸着やスパッタリング等の方法により薄膜を形成させることにより、作製することができる。また、陰極としてのシート抵抗は数百Ω／□以下が好ましく、膜厚は通常１０ｎｍ〜５μｍ、好ましくは５０〜２００ｎｍの範囲で選ばれる。なお、発光した光を透過させるため、有機エレクトロルミネッセンス素子の陽極または陰極のいずれか一方が、透明または半透明であれば発光輝度が向上し好都合である。
また、陽極の説明で挙げた導電性透明材料を陰極に用いることで、透明または半透明の陰極を作製することができ、これを応用することで陽極と陰極の両方が透過性を有する素子を作製することができる。
【００７８】
（発光層）
発光層は、陽極および陰極のそれぞれから注入された正孔および電子が再結合することにより励起子が生成した後、発光する層であり、発光材料を単独で発光層に使用しても良いが、好ましくは発光材料とホスト材料を含む。発光材料としては、一般式（１）で表される本発明の化合物群から選ばれる１種または２種以上を用いることができる。本発明の有機エレクトロルミネッセンス素子および有機フォトルミネッセンス素子が高い発光効率を発現するためには、発光材料に生成した一重項励起子および三重項励起子を、発光材料中に閉じ込めることが重要である。従って、発光層中に発光材料に加えてホスト材料を用いることが好ましい。ホスト材料としては、励起一重項エネルギー、励起三重項エネルギーの少なくとも何れか一方が本発明の発光材料よりも高い値を有する有機化合物を用いることができる。その結果、本発明の発光材料に生成した一重項励起子および三重項励起子を、本発明の発光材料の分子中に閉じ込めることが可能となり、その発光効率を十分に引き出すことが可能となる。本発明の有機発光素子または有機エレクトロルミネッセンス素子において、発光は発光層に含まれる本発明の発光材料から生じる。この発光は蛍光発光および遅延蛍光発光の両方を含む。但し、発光の一部或いは部分的にホスト材料からの発光があってもかまわない。
ホスト材料を用いる場合、発光材料である本発明の化合物が発光層中に含有される量は０．１重量％以上であることが好ましく、１重量％以上であることがより好ましく、また、５０重量％以下であることが好ましく、２０重量％以下であることがより好ましく、１０重量％以下であることがさらに好ましい。
発光層におけるホスト材料としては、正孔輸送能、電子輸送能を有し、かつ発光の長波長化を防ぎ、なおかつ高いガラス転移温度を有する有機化合物であることが好ましい。
【００７９】
（注入層）
注入層とは、駆動電圧低下や発光輝度向上のために電極と有機層間に設けられる層のことで、正孔注入層と電子注入層があり、陽極と発光層または正孔輸送層の間、および陰極と発光層または電子輸送層との間に存在させてもよい。注入層は必要に応じて設けることができる。
【００８０】
（阻止層）
阻止層は、発光層中に存在する電荷（電子もしくは正孔）および／または励起子の発光層外への拡散を阻止することができる層である。電子阻止層は、発光層および正孔輸送層の間に配置されることができ、電子が正孔輸送層の方に向かって発光層を通過することを阻止する。同様に、正孔阻止層は発光層および電子輸送層の間に配置されることができ、正孔が電子輸送層の方に向かって発光層を通過することを阻止する。阻止層はまた、励起子が発光層の外側に拡散することを阻止するために用いることができる。すなわち電子阻止層、正孔阻止層はそれぞれ励起子阻止層としての機能も兼ね備えることができる。本明細書でいう電子阻止層または励起子阻止層は、一つの層で電子阻止層および励起子阻止層の機能を有する層を含む意味で使用される。
【００８１】
（正孔阻止層）
正孔阻止層とは広い意味では電子輸送層の機能を有する。正孔阻止層は電子を輸送しつつ、正孔が電子輸送層へ到達することを阻止する役割があり、これにより発光層中での電子と正孔の再結合確率を向上させることができる。正孔阻止層の材料としては、後述する電子輸送層の材料を必要に応じて用いることができる。
【００８２】
（電子阻止層）
電子阻止層とは、広い意味では正孔を輸送する機能を有する。電子阻止層は正孔を輸送しつつ、電子が正孔輸送層へ到達することを阻止する役割があり、これにより発光層中での電子と正孔が再結合する確率を向上させることができる。
【００８３】
（励起子阻止層）
励起子阻止層とは、発光層内で正孔と電子が再結合することにより生じた励起子が電荷輸送層に拡散することを阻止するための層であり、本層の挿入により励起子を効率的に発光層内に閉じ込めることが可能となり、素子の発光効率を向上させることができる。励起子阻止層は発光層に隣接して陽極側、陰極側のいずれにも挿入することができ、両方同時に挿入することも可能である。すなわち、励起子阻止層を陽極側に有する場合、正孔輸送層と発光層の間に、発光層に隣接して該層を挿入することができ、陰極側に挿入する場合、発光層と陰極との間に、発光層に隣接して該層を挿入することができる。また、陽極と、発光層の陽極側に隣接する励起子阻止層との間には、正孔注入層や電子阻止層などを有することができ、陰極と、発光層の陰極側に隣接する励起子阻止層との間には、電子注入層、電子輸送層、正孔阻止層などを有することができる。阻止層を配置する場合、阻止層として用いる材料の励起一重項エネルギーおよび励起三重項エネルギーの少なくともいずれか一方は、発光材料の励起一重項エネルギーおよび励起三重項エネルギーよりも高いことが好ましい。
【００８４】
（正孔輸送層）
正孔輸送層とは正孔を輸送する機能を有する正孔輸送材料からなり、正孔輸送層は単層または複数層設けることができる。
正孔輸送材料としては、正孔の注入または輸送、電子の障壁性のいずれかを有するものであり、有機物、無機物のいずれであってもよい。使用できる公知の正孔輸送材料としては例えば、トリアゾール誘導体、オキサジアゾール誘導体、イミダゾール誘導体、カルバゾール誘導体、インドロカルバゾール誘導体、ポリアリールアルカン誘導体、ピラゾリン誘導体およびピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられるが、ポルフィリン化合物、芳香族第３級アミン化合物およびスチリルアミン化合物を用いることが好ましく、芳香族第３級アミン化合物を用いることがより好ましい。
【００８５】
（電子輸送層）
電子輸送層とは電子を輸送する機能を有する材料からなり、電子輸送層は単層または複数層設けることができる。
電子輸送材料（正孔阻止材料を兼ねる場合もある）としては、陰極より注入された電子を発光層に伝達する機能を有していればよい。使用できる電子輸送層としては例えば、ニトロ置換フルオレン誘導体、ジフェニルキノン誘導体、チオピランジオキシド誘導体、カルボジイミド、フレオレニリデンメタン誘導体、アントラキノジメタンおよびアントロン誘導体、オキサジアゾール誘導体等が挙げられる。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。さらにこれらの材料を高分子鎖に導入した、またはこれらの材料を高分子の主鎖とした高分子材料を用いることもできる。
【００８６】
有機エレクトロルミネッセンス素子を作製する際には、一般式（１）で表される化合物を発光層に用いるだけでなく、発光層以外の層にも用いてもよい。その際、発光層に用いる一般式（１）で表される化合物と、発光層以外の層に用いる一般式（１）で表される化合物は、同一であっても異なっていてもよい。例えば、上記の注入層、阻止層、正孔阻止層、電子阻止層、励起子阻止層、正孔輸送層、電子輸送層などにも一般式（１）で表される化合物を用いてもよい。これらの層の製膜方法は特に限定されず、ドライプロセス、ウェットプロセスのどちらで作製してもよい。
【００８７】
以下に、有機エレクトロルミネッセンス素子に用いることができる好ましい材料を具体的に例示する。ただし、本発明において用いることができる材料は、以下の例示化合物によって限定的に解釈されることはない。また、特定の機能を有する材料として例示した化合物であっても、その他の機能を有する材料として転用することも可能である。なお、以下の例示化合物の構造式におけるＲ、Ｒ’、Ｒ１〜Ｒ１０は、各々独立に水素原子または置換基を表す。Ｘは環骨格を形成する炭素原子または複素原子を表し、ｎは３〜５の整数を表し、Ｙは置換基を表し、ｍは０以上の整数を表す。
【００８８】
まず、発光層のホスト材料としても用いることができる好ましい化合物を挙げる。
【００８９】
【化３９】
2013081088.tif 000041
【００９０】
【化４０】
2013081088.tif 000042
【００９１】
【化４１】
2013081088.tif 000043
【００９２】
【化４２】
2013081088.tif 000044
【００９３】
【化４３】
2013081088.tif 000045
【００９４】
次に、正孔注入材料として用いることができる好ましい化合物例を挙げる。
【００９５】
【化４４】
2013081088.tif 000046
【００９６】
次に、正孔輸送材料として用いることができる好ましい化合物例を挙げる。
【００９７】
【化４５】
2013081088.tif 000047
【００９８】
【化４６】
2013081088.tif 000048
【００９９】
【化４７】
2013081088.tif 000049
【０１００】
【化４８】
2013081088.tif 000050
【０１０１】
【化４９】
2013081088.tif 000051
【０１０２】
【化５０】
2013081088.tif 000052
【０１０３】
次に、電子阻止材料として用いることができる好ましい化合物例を挙げる。
【０１０４】
【化５１】
2013081088.tif 000053
【０１０５】
次に、正孔阻止材料として用いることができる好ましい化合物例を挙げる。
【０１０６】
【化５２】
2013081088.tif 000054
【０１０７】
次に、電子輸送材料として用いることができる好ましい化合物例を挙げる。
【０１０８】
【化５３】
2013081088.tif 000055
【０１０９】
【化５４】
2013081088.tif 000056
【０１１０】
【化５５】
2013081088.tif 000057
【０１１１】
次に、電子注入材料として用いることができる好ましい化合物例を挙げる。
【０１１２】
【化５６】
2013081088.tif 000058
【０１１３】
さらに添加可能な材料として好ましい化合物例を挙げる。例えば、安定化材料として添加すること等が考えられる。
【０１１４】
【化５７】
2013081088.tif 000059
【０１１５】
上述の方法により作製された有機エレクトロルミネッセンス素子は、得られた素子の陽極と陰極の間に電界を印加することにより発光する。このとき、励起一重項エネルギーによる発光であれば、そのエネルギーレベルに応じた波長の光が、蛍光発光および遅延蛍光発光として確認される。また、励起三重項エネルギーによる発光であれば、そのエネルギーレベルに応じた波長が、りん光として確認される。通常の蛍光は、遅延蛍光発光よりも蛍光寿命が短いため、発光寿命は蛍光と遅延蛍光で区別できる。
一方、りん光については、本発明の化合物のような通常の有機化合物では、励起三重項エネルギーは不安定で熱等に変換され、寿命が短く直ちに失活するため、室温では殆ど観測できない。通常の有機化合物の励起三重項エネルギーを測定するためには、極低温の条件での発光を観測することにより測定可能である。
【０１１６】
本発明の有機エレクトロルミネッセンス素子は、単一の素子、アレイ状に配置された構造からなる素子、陽極と陰極がＸ−Ｙマトリックス状に配置された構造のいずれにおいても適用することができる。本発明によれば、発光層に一般式（１）で表される化合物を含有させることにより、発光効率が大きく改善された有機発光素子が得られる。本発明の有機エレクトロルミネッセンス素子などの有機発光素子は、さらに様々な用途へ応用することが可能である。例えば、本発明の有機エレクトロルミネッセンス素子を用いて、有機エレクトロルミネッセンス表示装置を製造することが可能であり、詳細については、時任静士、安達千波矢、村田英幸共著「有機ＥＬディスプレイ」（オーム社）を参照することができる。また、特に本発明の有機エレクトロルミネッセンス素子は、需要が大きい有機エレクトロルミネッセンス照明やバックライトに応用することもできる。
【実施例】
【０１１７】
以下に合成例および実施例を挙げて本発明の特徴をさらに具体的に説明する。以下に示す材料、処理内容、処理手順等は、本発明の趣旨を逸脱しない限り適宜変更することができる。したがって、本発明の範囲は以下に示す具体例により限定的に解釈されるべきものではない。【０１１８】
（合成例１）
本合成例において、以下のスキームにしたがって化合物１を合成した。
【化５８】
2013081088.tif 000060
【０１１９】
３，９’−ビ−９Ｈ−カルバゾール（２．７１ｇ，８．１５ｍｍｏｌ）を三つ口フラスコに入れ、フラスコ内を窒素置換し、テトラヒドロフラン５０ｍＬを加えて１０分間攪拌した。攪拌後、この溶液を−７８℃に冷却して２０分攪拌した。攪拌後、１．６０Ｍ  ｎ−ブチルリチウムヘキサン溶液（５．００ｍＬ，８．００ｍｍｏｌ）をシリンジにより加え、−７８℃で２時間攪拌した。次にこの溶液を、２，４，６−トリクロロ−１，３，５−トリアジン（０．７４０ｇ， ４．０１ｍｍｏｌ）とテトラヒドロフラン２０ｍＬの混合物へ滴下ロートを用いて加えた。この混合物を７０℃で８時間攪拌した後、水を加えてさらに３０分攪拌した。その後、この混合物にクロロホルムを加えて抽出した。有機層と水層を分離し、有機層に硫酸ナトリウムを加えて乾燥し、吸引ろ過してろ液を得た。得られたろ液をカラムクロマトグラフィーにより精製し、９，９’−（６−クロロ−１，３，５−トリアジン−２，４−ジイル）ビス−９Ｈ−カルバゾールを収量２．６７ｇ（収率８５．８％）得た。【０１２０】
窒素雰囲気下で、９，９’−（６−クロロ−１，３，５−トリアジン−２，４−ジイル）ビス−９Ｈ−カルバゾール（１．５０ｇ，１．９３ｍｍｏｌ）とフェニルボロン酸（０．３９０ｇ，３．２０ｍｍｏｌ）をテトラヒドロフラン４０ｍＬに溶解した後、テトラキス（トリフェニルホスフィン）パラジウム（０）（０．１１０ｇ，０．０９５２ｍｍｏｌ）と炭酸カリウム水溶液（２．１０ｇ，７.００ｍＬ）を添加して４８時間還流した。この混合物にクロロホルムを加えて抽出した。有機層と水層を分離し、有機層に硫酸ナトリウムを加えて乾燥し、吸引ろ過してろ液を得た。得られたろ液をカラムクロマトグラフィーにより精製し、化合物１（収量１．３８ｇ）を得た（収率８７．４％）。化合物の同定は１Ｈ−ＮＭＲおよび元素分析により行った。
１Ｈ−ＮＭＲ（５００ ＭＨｚ, ＣＤＣｌ３, ＴＭＳ,δ）：９．３２（ｄ，Ｊ＝８．６Ｈｚ，２Ｈ），９．１５（ｄ，Ｊ＝８．７Ｈｚ，２Ｈ），８．８２（ｄ，Ｊ＝７．６Ｈｚ，２Ｈ），８．２９（ｓ，２Ｈ），８．２０（ｄ，Ｊ＝７．８Ｈｚ，４Ｈ），８．１０（ｄ，Ｊ＝７．７Ｈｚ，２Ｈ），７．７６−７．７２（ｍ，５Ｈ），７．６３（ｔ，Ｊ＝７．８Ｈｚ，２Ｈ），７．５１−７．４３（ｍ，１０Ｈ），７．３３（ｔ，Ｊ＝７．３Ｈｚ，４Ｈ）．
元素分析：Ａｎａｌ. Ｃａｌｃｄ ｆｏｒ Ｃ５７Ｈ３５Ｎ７：Ｃ ８３．７０％，Ｈ ４．３１％，Ｎ １１．９９％； ｆｏｕｎｄ：Ｃ ８３．９０％，Ｈ ４．２０％，Ｎ １２．０４％.【０１２１】
（合成例２）
本合成例において、以下のスキームにしたがって化合物４を合成した。
【化５９】
2013081088.tif 000061
【０１２２】
３，９’−ビ−９Ｈ−カルバゾール３．００ｇ（９．０３ｍｍｏｌ）を３００ｍＬ三つ口フラスコに入れ、当該フラスコ内を窒素置換し、テトラヒドロフラン５０ｍＬを加えた。この溶液を−７８℃で２０分攪拌した。この溶液へ、１．６０ｍｏｌ／Ｌ  ｎ−ブチルリチウムヘキサン溶液６．７７ｍＬ（１０．８ｍｍｏｌ）をシリンジにより滴下した。この溶液を窒素雰囲気下、−７８℃で２時間攪拌した。
攪拌後、この溶液へ、４，６−ジクロロ−２−フェニルピリミジン０．９２４ｇ（４．１１ｍｍｏｌ）とテトラヒドロフラン２０ｍＬの混合溶液を加えて攪拌した。この溶液を−７８℃から徐々に室温に戻した後、この溶液を８０℃で１０時間攪拌した。
攪拌後、この溶液に水１００ｍＬを加えて攪拌した。攪拌後、この混合物へトルエンを加えて抽出した。抽出後、有機層と水層を分離し、有機層に硫酸マグネシウムを加えて乾燥した。乾燥後、この混合物をろ過してろ液を得た。
得られたろ液を濃縮し、シリカゲルカラムクロマトグラフィーにより精製した。精製後、ＧＰＣを用いてさらに精製し、固体を得た。得られた固体をクロロホルムとメタノールの混合溶媒で再結晶したところ、白色粉末状固体の化合物４を収量０．６５１ｇ（収率１９．４％）得た。化合物の同定は１Ｈ−ＮＭＲ、１３Ｃ−ＮＭＲ、および元素分析により行った。
１Ｈ−ＮＭＲ（５００ＭＨｚ，ＣＤＣｌ３，ＴＭＳ，δ）：８．７８−８．７６（ｍ，２Ｈ），８．５４（ｄ，Ｊ＝９．０Ｈｚ，２Ｈ），８．３１（ｄ，Ｊ＝２．０Ｈｚ，２Ｈ），８．２６（ｄ，Ｊ＝８．５Ｈｚ，２Ｈ），８．１９（ｄ，Ｊ＝８．０Ｈｚ，４Ｈ），８．１３（ｄ，Ｊ＝７．５Ｈｚ，２Ｈ），７．９８（ｓ，１Ｈ），７．７２（ｄｄ，Ｊ＝９．０Ｈｚ，２．０Ｈｚ，２Ｈ），７．６６−７．５９（ｍ，５Ｈ），７．４６−７．４１（ｍ，１０Ｈ），７．３３−７．３１（ｍ，４Ｈ）．
１３Ｃ−ＮＭＲ（１２５ＭＨｚ，ＣＤＣｌ３，δ）：１６５．９５，１６０．４１，１４１．６１，１３９．４３，１３８．００，１３６．８９，１３２．２９，１３１．９１，１２９．０５，１２８．６７，１２７．５３，１２６．６９，１２６．２０，１２６．００，１２５．０６，１２３．３１，１２２．７７，１２０．８７，１２０．３８，１１９．８９，１１９．３７，１１４．０５，１１２．６０，１０９．７４，１０３．４８．
元素分析  Ａｎａｌ．Ｃａｌｃｄ  ｆｏｒ  Ｃ５８Ｈ３６Ｎ６：Ｃ ８５．２７％，Ｈ ４．４４％，Ｎ １０．２９％；  ｆｏｕｎｄ：Ｃ ８４．９７％，Ｈ ４．３６％，Ｎ １０．４０％．【０１２３】
（合成例３）
本合成例において、以下のスキームにしたがって化合物４０を合成した。
【化６０】
2013081088.tif 000062
【０１２４】
３，９’−ビ−９Ｈ−カルバゾール４．００ｇ（１２．０ｍｍｏｌ）を３００ｍＬ三つ口フラスコに入れ、当該フラスコ内を窒素置換した後、テトラヒドロフラン１００ｍＬを加えて、−７８℃で２０分攪拌した。この溶液へ、１．６０ｍｏｌ／Ｌ  ｎ−ブチルリチウムヘキサン溶液９．０３ｍＬ（１４．４ｍｍｏｌ）をシリンジにより滴下した。
この溶液を窒素雰囲気下、−７８℃で２時間攪拌した。攪拌後、この溶液へ、４，６−ジクロロピリミジン０．８１３ｇ（５．４５ｍｍｏｌ）とテトラヒドロフラン２０ｍＬの混合溶液を加えて攪拌した。この溶液を−７８℃から徐々に室温に戻した後、この溶液を８０℃で５時間攪拌した。
攪拌後、この溶液に水１００ｍＬを加えて攪拌した。攪拌後、この混合物へトルエンを加えて抽出した。抽出後、有機層と水層を分離し、有機層に硫酸マグネシウムを加えて乾燥した。乾燥後、この混合物をろ過してろ液を得た。
得られたろ液を濃縮し、シリカゲルカラムクロマトグラフィーにより精製した。精製後、ＧＰＣ分取カラムを用いてさらに精製し、固体を得た。得られた固体をトルエンとメタノールの混合溶媒へ加え、６０℃で加熱した。加熱後、この混合物を吸引ろ過して固体を回収したところ、白色粉末状固体の化合物４０を収量１．２０ｇ（収率２９．７％）得た。化合物の同定は１Ｈ−ＮＭＲ、１３Ｃ−ＮＭＲ、および元素分析により行った。
１Ｈ−ＮＭＲ（５００ＭＨｚ，ＣＤＣｌ３，ＴＭＳ，δ）：９．４５（ｓ，１Ｈ），８．５０（ｄ，Ｊ＝８．５Ｈｚ，２Ｈ），８．２９（ｄ，Ｊ＝１．５Ｈｚ，２Ｈ），８．２１−８．１８（ｍ，６Ｈ），８．１３−８．１１（ｍ，３Ｈ），７．７０（ｄｄ，Ｊ＝８．５Ｈｚ，２．０Ｈｚ，２Ｈ），７．５９（ｔ，Ｊ＝７．７Ｈｚ，２Ｈ），７．４６−７．４１（ｍ，１０Ｈ），７．３４−７．３０（ｍ，４Ｈ）．
１３Ｃ−ＮＭＲ（１２５ＭＨｚ，ＣＤＣｌ３，δ）：１６０．１２，１５９．９６，１４１．５５，１３９．２４，１３７．８４，１３２．４９，１２７．５８，１２６．７９，１２６．２４，１２６．００，１２５．１６，１２３．３１，１２２．９８，１２０．９１，１２０．３９，１１９．９１，１１９．３３，１１４．１７，１１２．４６，１０９．７０，１０５．５７．
元素分析  Ａｎａｌ．Ｃａｌｃｄ  ｆｏｒ  Ｃ５２Ｈ３２Ｎ６：Ｃ ８４．３０％，Ｈ ４．３５％，Ｎ １１．３４％；  ｆｏｕｎｄ：Ｃ ８４．１７％，Ｈ ４．２７％，Ｎ １１．３３％．【０１２５】
（実施例１）
本実施例において、化合物１のみからなる発光層を有する有機フォトルミネッセンス素子を作製して、温度を変えて特性を評価した。
シリコン基板上に真空蒸着法にて、真空度５．０×１０−４Ｐａの条件にて化合物１を蒸着源から蒸着し、化合物１の薄膜を０．３ｎｍ／秒にて１００ｎｍの厚さで形成して有機フォトルミネッセンス素子とした。浜松ホトニクス（株）製Ｃ９９２０−０２型絶対量子収率測定装置を用いて、Ｎ２レーザーにより３３７ｎｍの光を照射した際の薄膜からの発光スペクトルを３００Ｋで特性評価したところ、４６７ｎｍの発光が確認され、その際の発光量子収率は４３．１％であった。次に、この素子にＮ２レーザーにより３３７ｎｍの光を照射した際の時間分解スペクトルの評価を、浜松ホトニクス（株）製Ｃ４３３４型ストリークカメラにより行った。発光寿命の短い成分を蛍光、発光寿命が長い成分を遅延蛍光と判断した。その結果、素子発光のうち、蛍光成分が約９６％、遅延蛍光成分が約４％であった。
有機フォトルミネッセンス素子の評価温度を２８Ｋ、５０Ｋ、１５０Ｋ、２００Ｋ、２５０Ｋおよび３２５Ｋに変更して上記と同じ測定を行った。温度による発光寿命を示すグラフを図２に示す。各温度における発光量子収率と、蛍光成分と遅延蛍光成分の割合は図３に示す通りであった。【０１２６】
（実施例２）
本実施例において、化合物１と種々のホスト材料からなる発光層を有する有機フォトルミネッセンス素子を作製して、特性を評価した。
シリコン基板上に真空蒸着法にて、真空度５．０×１０−４Ｐａの条件にて化合物１とｍＣＰとを異なる蒸着源から蒸着し、化合物１の濃度が６．０重量％である薄膜を０．３ｎｍ／秒にて１００ｎｍの厚さで形成して有機フォトルミネッセンス素子とした。浜松ホトニクス（株）製Ｃ９９２０−０２型絶対量子収率測定装置を用いて、Ｎ２レーザーにより３３７ｎｍの光を照射した際の薄膜からの発光スペクトルを３００Ｋで特性評価したところ、４５４ｎｍの発光が確認され、その際の発光量子収率は３８．９％であった。次に、この素子にＮ２レーザーにより３３７ｎｍの光を照射した際の時間分解スペクトルの評価を、浜松ホトニクス（株）製Ｃ４３３４型ストリークカメラにより行ったところ、実施例１と同様に蛍光成分と遅延蛍光成分が観測された。
ホスト材料として、ｍＣＰの代わりにＢＳＢ、ＰＹＤ２、ＤＰＥＰＯおよびＵＧＨ２を用いた点を変更して、上記と同様にして有機フォトルミネッセンス素子を作製し、上記と同じ測定を行った。いずれのホスト材料を用いた場合であっても遅延蛍光が認められたが、Ｔ１（最低励起三重項エネルギー準位）が３．０ｅＶ以上、より好ましくは３．１ｅＶ以上であるホスト材料（ＤＰＥＰＯおよびＵＧＨ２）を用いた場合に遅延蛍光成分の割合が特に高くなることが確認された。【０１２７】
（比較例１）
本比較例において、化合物１の代わりに下記の構造を有する比較化合物を用いて実施例１と同じ方法により薄膜を有する素子を形成した。発光量子収率を測定したところ２４．８％であった。また、この素子にＮ２レーザーにより３３７ｎｍの光を照射した際の時間分解スペクトルの評価を、浜松ホトニクス（株）製Ｃ４３３４型ストリークカメラにより行った。発光寿命の短い成分のみ、観測され、遅延蛍光は観測されなかった。
【化６１】
2013081088.tif 000063
【０１２８】
（実施例３）
本実施例において、溶液を調製してその特性を調べた。
化合物４のトルエン溶液（濃度１０−５ｍｏｌ／Ｌ）を調製し、紫外・可視分光光度計（島津製作所製：ＵＶ−２５５０）を用いてＵＶ吸収特性を測定した。また、３４３ｎｍの光を照射したときのフォトルミネッセンス（ＰＬ）特性を蛍光光度分光計（日本分光社製：ＦＰ６５００−Ａ−ＳＴ）により測定した。結果は図４に示す通りであった。【０１２９】
（実施例４）
本実施例において、溶液を調製してその特性を調べた。
化合物４０のトルエン溶液（濃度１０−５ｍｏｌ／Ｌ）を調製し、紫外・可視分光光度計（島津製作所製：ＵＶ−２５５０）を用いてＵＶ吸収特性を測定した。また、３４２ｎｍの光を照射したときのフォトルミネッセンス（ＰＬ）特性を蛍光光度分光計（日本分光社製：ＦＰ６５００−Ａ−ＳＴ）により測定した。結果は図５に示す通りであった。【０１３０】
（実施例５）
本実施例において、化合物１とＤＰＥＰＯからなる発光層を有し、有機エレクトロルミネッセンス素子を作製して、特性を評価した。
膜厚１００ｎｍのインジウム・スズ酸化物（ＩＴＯ）からなる陽極が形成されたガラス基板上に、各薄膜を真空蒸着法にて、真空度５．０×１０−４Ｐａで積層した。まず、ＩＴＯ上にα−ＮＰＤを４０ｎｍの厚さに形成した。次に、化合物１とｍＣＰを異なる蒸着源から共蒸着し、１０ｎｍの厚さの層を形成した。この時、化合物１の濃度は６．０重量％であった。次に、化合物１とＤＰＥＰＯを異なる蒸着源から共蒸着し、２０ｎｍの厚さに形成して発光層を形成した。この時、化合物１の濃度は６．０重量％であった。次に、ＤＰＥＰＯを１０ｎｍの厚さに形成し、さらにＴＰＢｉを３０ｎｍの厚さに形成した。次いで、フッ化リチウム（ＬｉＦ）を０．８ｎｍ真空蒸着し、次いでアルミニウム（Ａｌ）を８０ｎｍの厚さに蒸着することにより陰極を形成し、有機エレクトロルミネッセンス素子とした。
製造した有機エレクトロルミネッセンス素子を、半導体パラメータ・アナライザ（アジレント・テクノロジー社製：Ｅ５２７３Ａ）、光パワーメータ測定装置（ニューポート社製：１９３０Ｃ）、および光学分光器（オーシャンオプティクス社製：ＵＳＢ２０００）を用いて測定した。エレクトロルミネッセンス（ＥＬ）スペクトルを図６に示し、電流密度−電圧（J-V）特性を図７に示し、電流密度−外部量子効率特性を図８に示す。実施例５の有機エレクトロルミネッセンス素子は９．５６％の高い外部量子効率を達成した。【０１３１】
（実施例６）
本実施例において、化合物１のみからなる発光層を有する有機エレクトロルミネッセンス素子を作製して、特性を評価した。
膜厚１００ｎｍのインジウム・スズ酸化物（ＩＴＯ）からなる陽極が形成されたガラス基板上に、各薄膜を真空蒸着法にて、真空度５．０×１０−４Ｐａで積層した。まず、ＩＴＯ上にα−ＮＰＤを４０ｎｍの厚さに形成した。次に、ｍＣＰを１０ｎｍの厚さに形成した。次に、化合物１を蒸着源から蒸着し、３０ｎｍの厚さに形成して発光層を形成した。次に、Ｂｐｈｅｎを２０ｎｍの厚さに形成した。次いで、フッ化リチウム（ＬｉＦ）を０．８ｎｍ真空蒸着し、次いでアルミニウム（Ａｌ）を８０ｎｍの厚さに蒸着することにより陰極を形成し、有機エレクトロルミネッセンス素子とした。４９６ｎｍの発光が確認され、外部量子効率は２．３％であった。【０１３２】
（実施例７）
本実施例において、化合物１のみからなる発光層を有する別の有機エレクトロルミネッセンス素子を作製して、特性を評価した。
膜厚１００ｎｍのインジウム・スズ酸化物（ＩＴＯ）からなる陽極が形成されたガラス基板上に、各薄膜を真空蒸着法にて、真空度５．０×１０−４Ｐａで積層した。まず、ＩＴＯ上にα−ＮＰＤを３０ｎｍの厚さに形成した。次に、ｍＣＰを１０ｎｍの厚さに形成した。次に、化合物１を蒸着源から蒸着し、３０ｎｍの厚さに形成して発光層を形成した。次に、ＴＰＢｉを２０ｎｍの厚さに形成した。次いで、フッ化リチウム（ＬｉＦ）を０．８ｎｍ真空蒸着し、次いでアルミニウム（Ａｌ）を８０ｎｍの厚さに蒸着することにより陰極を形成し、有機エレクトロルミネッセンス素子とした。４９１ｎｍの発光が確認された。【０１３３】
【化６２】
2013081088.tif 000064
【産業上の利用可能性】
【０１３４】
本発明の有機発光素子は、高い発光効率を実現しうるものである。また、本発明の化合物は、そのような有機発光素子用の発光材料として有用である。このため、本発明は産業上の利用可能性が高い。
【符号の説明】
【０１３５】
１  基板
２  陽極
３  正孔注入層
４  正孔輸送層
５  発光層
６  電子輸送層
７  陰極
【図１】
2013081088.tif 000075
【図２】
2013081088.tif 000076
【図３】
2013081088.tif 000077
【図４】
2013081088.tif 000078
【図５】
2013081088.tif 000079
【図６】
2013081088.tif 000080
【図７】
2013081088.tif 000081
【図８】
2013081088.tif 000082
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
下記一般式（１）で表される化合物を有機発光素子からの発光を生じさせる発光材料として含む発光層を基板上に有することを特徴とする有機発光素子。
【化１】
2013081088.tif 000083
［一般式（１）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１〜Ｒ８は、各々独立に水素原子または置換基を表し、Ｒ１〜Ｒ８の少なくとも１つは、置換もしくは無置換のジアリールアミノ基、または置換もしくは無置換のカルバゾリル基を表す。また、一般式（１）で表される化合物は分子中にカルバゾール構造を少なくとも２つ含む。］
【請求項２】
遅延蛍光を放射することを特徴とする請求項１に記載の有機発光素子。
【請求項３】
有機エレクトロルミネッセンス素子であることを特徴とする請求項１または２に記載の有機発光素子。
【請求項４】
下記一般式（２）で表される化合物を有機発光素子からの発光を生じさせる発光材料として含む発光層を基板上に有することを特徴とする請求項１〜３のいずれか１項に記載の有機発光素子。
【化２】
2013081088.tif 000084
［一般式（２）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１は、置換もしくは無置換のアリール基、または置換もしくは無置換のヘテロアリール基、または置換もしくは無置換の９−カルバゾリル基を表す。Ｚ２は、水素原子、置換もしくは無置換のアルキル基、置換もしくは無置換のアリール基、または置換もしくは無置換のヘテロアリール基を表す。Ｒ３は、置換もしくは無置換のジアリールアミノ基、またはカルバゾリル基を表す。Ｒ６は、水素原子または置換基を表す。また、一般式（１）で表される化合物は分子中にカルバゾール構造を少なくとも２つ含む。］
【請求項５】
下記一般式（３）で表される化合物を有機発光素子からの発光を生じさせる発光材料として含む発光層を基板上に有することを特徴とする請求項１〜３のいずれか１項に記載の有機発光素子。
【化３】
2013081088.tif 000085
［一般式（３）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２は、水素原子または置換基を表す。Ｒ１〜Ｒ８およびＲ１１〜Ｒ１８は、各々独立に水素原子または置換基を表し、Ｒ１〜Ｒ８の少なくとも１つは、置換もしくは無置換のジアリールアミノ基、または置換もしくは無置換のカルバゾリル基を表す。］
【請求項６】
下記一般式（４）で表される化合物を有機発光素子からの発光を生じさせる発光材料として含む発光層を基板上に有することを特徴とする請求項１〜３のいずれか１項に記載の有機発光素子。
【化４】
2013081088.tif 000086
［一般式（４）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２は、水素原子または置換基を表す。Ｒ３、Ｒ６、Ｒ１３およびＲ１６は、各々独立に水素原子または置換基を表し、Ｒ３およびＲ６の少なくとも１つは、置換もしくは無置換のジアリールアミノ基、または置換もしくは無置換のカルバゾリル基を表す。］
【請求項７】
下記一般式（５）で表される化合物を有機発光素子からの発光を生じさせる発光材料として含む発光層を基板上に有することを特徴とする請求項１〜３のいずれか１項に記載の有機発光素子。
【化５】
2013081088.tif 000087
［一般式（５）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１、Ｒ２およびＲ４〜Ｒ８は、各々独立に水素原子または置換基を表す。Ｘは、置換もしくは無置換のジアリールアミノ基、または置換もしくは無置換のカルバゾリル基を表す。］
【請求項８】
下記一般式（６）で表される化合物を有機発光素子からの発光を生じさせる発光材料として含む発光層を基板上に有することを特徴とする請求項１〜３のいずれか１項に記載の有機発光素子。
【化６】
2013081088.tif 000088
［一般式（６）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１、Ｒ２、Ｒ４〜Ｒ８およびＲ２１〜Ｒ２８は、各々独立に水素原子または置換基を表す。］
【請求項９】
下記一般式（１）で表される化合物からなる遅延蛍光体。
【化７】
2013081088.tif 000089
［一般式（１）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１〜Ｒ８は、各々独立に水素原子または置換基を表し、Ｒ１〜Ｒ８の少なくとも１つは、置換もしくは無置換のジアリールアミノ基、または置換もしくは無置換のカルバゾリル基を表す。また、一般式（１）で表される化合物は分子中にカルバゾール構造を少なくとも２つ含む。］
【請求項１０】
下記一般式（１１）で表される化合物。
【化８】
2013081088.tif 000090
［一般式（１１）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２’は、水素原子または炭素原子で結合する置換基（ただし該置換基はホウ素原子を含まない）を表す。Ｒ１〜Ｒ８およびＲ１１〜Ｒ１８は、各々独立に水素原子または置換基を表し、少なくとも１つは置換もしくは無置換のジアリールアミノ基、または置換もしくは無置換のカルバゾリル基を表す。］
【請求項１１】
下記一般式（１２）で表されることを特徴とする請求項１０に記載の化合物。
【化９】
2013081088.tif 000091
［一般式（１２）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ２’は、水素原子、置換もしくは無置換のアルキル基、置換もしくは無置換のアルコキシ基、置換もしくは無置換のアリール基、置換もしくは無置換のヘテロアリール基（炭素原子で結合する基に限る）、置換もしくは無置換のアルケニル基、置換もしくは無置換のアルキニル基、置換もしくは無置換のハロアルキル基、置換もしくは無置換のトリアルキルシリルアルキル基、置換もしくは無置換のトリアルキルシリルアルケニル基、置換もしくは無置換のトリアルキルシリルアルキニル基、またはシアノ基を表す。Ｒ３、Ｒ６、Ｒ１３およびＲ１６は、各々独立に水素原子または置換基を表し、少なくとも１つは置換もしくは無置換のジアリールアミノ基、または置換もしくは無置換のカルバゾリル基を表す。］
【請求項１２】
下記一般式（１）で表される化合物の遅延蛍光体への使用。
【化１０】
2013081088.tif 000092
［一般式（１）において、Ｙ１、Ｙ２およびＹ３は、いずれか２つが窒素原子で残りの１つがメチン基を表すか、または、Ｙ１、Ｙ２およびＹ３のすべてが窒素原子を表す。Ｚ１およびＺ２は、各々独立に水素原子または置換基を表す。Ｒ１〜Ｒ８は、各々独立に水素原子または置換基を表し、Ｒ１〜Ｒ８の少なくとも１つは、置換もしくは無置換のジアリールアミノ基、または置換もしくは無置換のカルバゾリル基を表す。また、一般式（１）で表される化合物は分子中にカルバゾール構造を少なくとも２つ含む。］
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
下記一般式（１）で表される化合物を有機発光素子からの発光を生じさせる発光材料として含む発光層を基板上に有することを特徴とする有機発光素子。
【化１】
2013081088.tif 000093
［一般式（１）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ1およびＺ2は、各々独立に水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ1〜Ｒ8は、各々独立に水素原子または置換基を表し、Ｒ1〜Ｒ8の少なくとも１つは、置換もしくは無置換のジアリールアミノ基、または置換もしくは無置換のカルバゾリル基を表す。但し、Ｙ1、Ｙ2およびＹ3のすべてが窒素原子であるとき、Ｒ1〜Ｒ8の少なくとも１つは、置換もしくは無置換のジアリールアミノ基、または置換もしくは無置換の９−カルバゾリル基を表す。また、一般式（１）で表される化合物は分子中にカルバゾール構造を少なくとも２つ含む。］
【請求項２】
遅延蛍光を放射することを特徴とする請求項１に記載の有機発光素子。
【請求項３】
有機エレクトロルミネッセンス素子であることを特徴とする請求項１または２に記載の有機発光素子。
【請求項４】
下記一般式（２）で表される化合物を有機発光素子からの発光を生じさせる発光材料として含む発光層を基板上に有することを特徴とする請求項１〜３のいずれか１項に記載の有機発光素子。
【化２】
2013081088.tif 000094
［一般式（２）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ1は、置換もしくは無置換のアリール基、または置換もしくは無置換のヘテロアリール基、または置換もしくは無置換の９−カルバゾリル基を表す。Ｚ2は、水素原子、置換もしくは無置換のアルキル基、置換もしくは無置換のアリール基、または置換もしくは無置換のヘテロアリール基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ3は、置換もしくは無置換のジアリールアミノ基、またはカルバゾリル基を表す。但し、Ｙ1、Ｙ2およびＹ3のすべてが窒素原子であるとき、Ｒ3は、置換もしくは無置換のジアリールアミノ基、または置換もしくは無置換の９−カルバゾリル基を表す。Ｒ6は、水素原子または置換基を表す。また、一般式（１）で表される化合物は分子中にカルバゾール構造を少なくとも２つ含む。］
【請求項５】
下記一般式（３）で表される化合物を有機発光素子からの発光を生じさせる発光材料として含む発光層を基板上に有することを特徴とする請求項１〜３のいずれか１項に記載の有機発光素子。
【化３】
2013081088.tif 000095
［一般式（３）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ2は、水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ1〜Ｒ8およびＲ11〜Ｒ18は、各々独立に水素原子または置換基を表し、Ｒ1〜Ｒ8の少なくとも１つは、置換もしくは無置換のジアリールアミノ基、または置換もしくは無置換のカルバゾリル基を表す。但し、Ｙ1、Ｙ2およびＹ3のすべてが窒素原子であるとき、Ｒ1〜Ｒ8の少なくとも１つは、置換もしくは無置換のジアリールアミノ基、または置換もしくは無置換の９−カルバゾリル基を表す。］
【請求項６】
下記一般式（４）で表される化合物を有機発光素子からの発光を生じさせる発光材料として含む発光層を基板上に有することを特徴とする請求項１〜３のいずれか１項に記載の有機発光素子。
【化４】
2013081088.tif 000096
［一般式（４）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ2は、水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ3、Ｒ6、Ｒ13およびＲ16は、各々独立に水素原子または置換基を表し、Ｒ3およびＲ6の少なくとも１つは、置換もしくは無置換のジアリールアミノ基、または置換もしくは無置換のカルバゾリル基を表す。但し、Ｙ1、Ｙ2およびＹ3のすべてが窒素原子であるとき、Ｒ3およびＲ6の少なくとも１つは、置換もしくは無置換のジアリールアミノ基、または置換もしくは無置換の９−カルバゾリル基を表す。］
【請求項７】
下記一般式（５）で表される化合物を有機発光素子からの発光を生じさせる発光材料として含む発光層を基板上に有することを特徴とする請求項１〜３のいずれか１項に記載の有機発光素子。
【化５】
2013081088.tif 000097
［一般式（５）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ1およびＺ2は、各々独立に水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ1、Ｒ2およびＲ4〜Ｒ8は、各々独立に水素原子または置換基を表す。Ｘは、置換もしくは無置換のジアリールアミノ基、または置換もしくは無置換のカルバゾリル基を表す。但し、Ｙ1、Ｙ2およびＹ3のすべてが窒素原子であるとき、Ｘは、置換もしくは無置換のジアリールアミノ基、または置換もしくは無置換の９−カルバゾリル基を表す。］
【請求項８】
下記一般式（６）で表される化合物を有機発光素子からの発光を生じさせる発光材料として含む発光層を基板上に有することを特徴とする請求項１〜３のいずれか１項に記載の有機発光素子。
【化６】
2013081088.tif 000098
［一般式（６）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ1およびＺ2は、各々独立に水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ1、Ｒ2、Ｒ4〜Ｒ8およびＲ21〜Ｒ28は、各々独立に水素原子または置換基を表す。］
【請求項９】
下記一般式（１）で表される化合物からなる遅延蛍光体。
【化７】
2013081088.tif 000099
［一般式（１）において、Ｙ1、Ｙ2およびＹ3は、いずれか２つが窒素原子で残りの１つがメチン基を表すか、または、Ｙ1、Ｙ2およびＹ3のすべてが窒素原子を表す。Ｚ1およびＺ2は、各々独立に水素原子または置換基を表す。Ｒ1〜Ｒ8は、各々独立に水素原子または置換基を表し、Ｒ1〜Ｒ8の少なくとも１つは、置換もしくは無置換のジアリールアミノ基、または置換もしくは無置換のカルバゾリル基を表す。また、一般式（１）で表される化合物は分子中にカルバゾール構造を少なくとも２つ含む。］
【請求項１０】
下記一般式（１１）で表される化合物。
【化８】
2013081088.tif 000100
［一般式（１１）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ2’は、水素原子または炭素原子で結合する置換基（ただし該置換基はホウ素原子を含まない）を表す。Ｒ1〜Ｒ8およびＲ11〜Ｒ18は、各々独立に水素原子または置換基を表し、少なくとも１つは置換もしくは無置換のジアリールアミノ基、または置換もしくは無置換のカルバゾリル基を表す。但し、Ｙ1、Ｙ2およびＹ3のすべてが窒素原子であるとき、Ｒ1〜Ｒ8およびＲ11〜Ｒ18のうちの少なくとも１つは置換もしくは無置換のジアリールアミノ基を表すか、Ｒ3、Ｒ6、Ｒ13、Ｒ16の少なくとも１つは置換もしくは無置換のカルバゾリル基を表す。］
【請求項１１】
下記一般式（１２）で表されることを特徴とする請求項１０に記載の化合物。
【化９】
2013081088.tif 000101
［一般式（１２）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ2’は、水素原子、置換もしくは無置換のアルキル基、置換もしくは無置換のアルコキシ基、置換もしくは無置換のアリール基、置換もしくは無置換のヘテロアリール基（炭素原子で結合する基に限る）、置換もしくは無置換のアルケ二ル基、置換もしくは無置換のアルキ二ル基、置換もしくは無置換のハロアルキル基、置換もしくは無置換のトリアルキルシリルアルキル基、置換もしくは無置換のトリアルキルシリルアルケ二ル基、置換もしくは無置換のトリアルキルシリルアルキ二ル基、またはシアノ基を表す。Ｒ3、Ｒ6、Ｒ13およびＲ16は、各々独立に水素原子または置換基を表し、少なくとも１つは置換もしくは無置換のジアリールアミノ基、または置換もしくは無置換のカルバゾリル基を表す。］
【請求項１２】
下記一般式（１）で表される化合物の遅延蛍光体への使用。
【化１０】
2013081088.tif 000102
［一般式（１）において、Ｙ1、Ｙ2およびＹ3は、いずれか２つが窒素原子で残りの１つがメチン基を表すか、または、Ｙ1、Ｙ2およびＹ3のすべてが窒素原子を表す。Ｚ1およびＺ2は、各々独立に水素原子または置換基を表す。Ｒ1〜Ｒ8は、各々独立に水素原子または置換基を表し、Ｒ1〜Ｒ8の少なくとも１つは、置換もしくは無置換のジアリールアミノ基、または置換もしくは無置換のカルバゾリル基を表す。また、一般式（１）で表される化合物は分子中にカルバゾール構造を少なくとも２つ含む。］
【手続補正書】
【提出日】平成26年11月18日(2014.11.18)
【手続補正１】
【補正対象書類名】特許請求の範囲
【補正対象項目名】全文
【補正方法】変更
【補正の内容】
【特許請求の範囲】
【請求項１】
下記一般式（１）で表される化合物を有機発光素子からの発光を生じさせる発光材料として含む発光層を基板上に有することを特徴とする有機発光素子。
【化１】
2013081088.tif 000103
［一般式（１）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ1およびＺ2は、各々独立に水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ1〜Ｒ8は、各々独立に水素原子または置換基を表し、Ｒ1〜Ｒ8の少なくとも１つは、置換もしくは無置換のジアリールアミノ基、または置換もしくは無置換のカルバゾリル基を表す。但し、Ｙ1、Ｙ2およびＹ3のすべてが窒素原子であるとき、Ｒ1〜Ｒ8の少なくとも１つは、置換もしくは無置換のジアリールアミノ基、または置換もしくは無置換の９−カルバゾリル基を表す。また、一般式（１）で表される化合物は分子中にカルバゾール構造を少なくとも２つ含む。］
【請求項２】
遅延蛍光を放射することを特徴とする請求項１に記載の有機発光素子。
【請求項３】
有機エレクトロルミネッセンス素子であることを特徴とする請求項１または２に記載の有機発光素子。
【請求項４】
下記一般式（２）で表される化合物を有機発光素子からの発光を生じさせる発光材料として含む発光層を基板上に有することを特徴とする請求項１〜３のいずれか１項に記載の有機発光素子。
【化２】
2013081088.tif 000104
［一般式（２）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ1は、置換もしくは無置換のアリール基、または置換もしくは無置換のヘテロアリール基、または置換もしくは無置換の９−カルバゾリル基を表す。Ｚ2は、水素原子、置換もしくは無置換のアルキル基、置換もしくは無置換のアリール基、または置換もしくは無置換のヘテロアリール基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ3は、置換もしくは無置換のジアリールアミノ基、またはカルバゾリル基を表す。但し、Ｙ1、Ｙ2およびＹ3のすべてが窒素原子であるとき、Ｒ3は、置換もしくは無置換のジアリールアミノ基、または置換もしくは無置換の９−カルバゾリル基を表す。Ｒ6は、水素原子または置換基を表す。また、一般式（１）で表される化合物は分子中にカルバゾール構造を少なくとも２つ含む。］
【請求項５】
下記一般式（３）で表される化合物を有機発光素子からの発光を生じさせる発光材料として含む発光層を基板上に有することを特徴とする請求項１〜３のいずれか１項に記載の有機発光素子。
【化３】
2013081088.tif 000105
［一般式（３）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ2は、水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ1〜Ｒ8およびＲ11〜Ｒ18は、各々独立に水素原子または置換基を表し、Ｒ1〜Ｒ8の少なくとも１つは、置換もしくは無置換のジアリールアミノ基、または置換もしくは無置換のカルバゾリル基を表す。但し、Ｙ1、Ｙ2およびＹ3のすべてが窒素原子であるとき、Ｒ1〜Ｒ8の少なくとも１つは、置換もしくは無置換のジアリールアミノ基、または置換もしくは無置換の９−カルバゾリル基を表す。］
【請求項６】
下記一般式（４）で表される化合物を有機発光素子からの発光を生じさせる発光材料として含む発光層を基板上に有することを特徴とする請求項１〜３のいずれか１項に記載の有機発光素子。
【化４】
2013081088.tif 000106
［一般式（４）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ2は、水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ3、Ｒ6、Ｒ13およびＲ16は、各々独立に水素原子または置換基を表し、Ｒ3およびＲ6の少なくとも１つは、置換もしくは無置換のジアリールアミノ基、または置換もしくは無置換のカルバゾリル基を表す。但し、Ｙ1、Ｙ2およびＹ3のすべてが窒素原子であるとき、Ｒ3およびＲ6の少なくとも１つは、置換もしくは無置換のジアリールアミノ基、または置換もしくは無置換の９−カルバゾリル基を表す。］
【請求項７】
下記一般式（５）で表される化合物を有機発光素子からの発光を生じさせる発光材料として含む発光層を基板上に有することを特徴とする請求項１〜３のいずれか１項に記載の有機発光素子。
【化５】
2013081088.tif 000107
［一般式（５）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ1およびＺ2は、各々独立に水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ1、Ｒ2およびＲ4〜Ｒ8は、各々独立に水素原子または置換基を表す。Ｘは、置換もしくは無置換のジアリールアミノ基、または置換もしくは無置換のカルバゾリル基を表す。但し、Ｙ1、Ｙ2およびＹ3のすべてが窒素原子であるとき、Ｘは、置換もしくは無置換のジアリールアミノ基、または置換もしくは無置換の９−カルバゾリル基を表す。］
【請求項８】
下記一般式（６）で表される化合物を有機発光素子からの発光を生じさせる発光材料として含む発光層を基板上に有することを特徴とする請求項１〜３のいずれか１項に記載の有機発光素子。
【化６】
2013081088.tif 000108
［一般式（６）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ1およびＺ2は、各々独立に水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ1、Ｒ2、Ｒ4〜Ｒ8およびＲ21〜Ｒ28は、各々独立に水素原子または置換基を表す。］
【請求項９】
下記一般式（１）で表される化合物からなる遅延蛍光体。
【化７】
2013081088.tif 000109
［一般式（１）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ1およびＺ2は、各々独立に水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ1〜Ｒ8は、各々独立に水素原子または置換基を表し、Ｒ1〜Ｒ8の少なくとも１つは、置換もしくは無置換のジアリールアミノ基、または置換もしくは無置換のカルバゾリル基を表す。但し、Ｙ1、Ｙ2およびＹ3のすべてが窒素原子であるとき、Ｒ1〜Ｒ8の少なくとも１つは、置換もしくは無置換のジアリールアミノ基、または置換もしくは無置換の９−カルバゾリル基を表す。また、一般式（１）で表される化合物は分子中にカルバゾール構造を少なくとも２つ含む。］
【請求項１０】
下記一般式（１１）で表される化合物。
【化８】
2013081088.tif 000110
［一般式（１１）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ2’は、水素原子または炭素原子で結合する置換基（ただし該置換基はホウ素原子を含まない）を表す。Ｒ1〜Ｒ8およびＲ11〜Ｒ18は、各々独立に水素原子または置換基を表し、少なくとも１つは置換もしくは無置換のジアリールアミノ基、または置換もしくは無置換のカルバゾリル基を表す。但し、Ｙ1、Ｙ2およびＹ3のすべてが窒素原子であるとき、Ｒ1〜Ｒ8およびＲ11〜Ｒ18のうちの少なくとも１つは置換もしくは無置換のジアリールアミノ基を表すか、Ｒ3、Ｒ6、Ｒ13、Ｒ16の少なくとも１つは置換もしくは無置換のカルバゾリル基を表す。］
【請求項１１】
下記一般式（１２）で表されることを特徴とする請求項１０に記載の化合物。
【化９】
2013081088.tif 000111
［一般式（１２）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ2’は、水素原子、置換もしくは無置換のアルキル基、置換もしくは無置換のアルコキシ基、置換もしくは無置換のアリール基、置換もしくは無置換のヘテロアリール基（炭素原子で結合する基に限る）、置換もしくは無置換のアルケ二ル基、置換もしくは無置換のアルキ二ル基、置換もしくは無置換のハロアルキル基、置換もしくは無置換のトリアルキルシリルアルキル基、置換もしくは無置換のトリアルキルシリルアルケ二ル基、置換もしくは無置換のトリアルキルシリルアルキ二ル基、またはシアノ基を表す。Ｒ3、Ｒ6、Ｒ13およびＲ16は、各々独立に水素原子または置換基を表し、少なくとも１つは置換もしくは無置換のジアリールアミノ基、または置換もしくは無置換のカルバゾリル基を表す。］
【請求項１２】
下記一般式（１）で表される化合物の遅延蛍光体への使用。
【化１０】
2013081088.tif 000112
［一般式（１）において、Ｙ1、Ｙ2およびＹ3は、Ｙ2およびＹ3が窒素原子でＹ1がメチン基を表すか、または、Ｙ1、Ｙ2およびＹ3のすべてが窒素原子を表す。Ｚ1およびＺ2は、各々独立に水素原子または置換基を表す。但し、Ｙ2およびＹ3が窒素原子でＹ1がメチン基であるとき、Ｚ2は、水素原子、置換もしくは無置換のアルキル基、または置換もしくは無置換のアリール基を表す。Ｒ1〜Ｒ8は、各々独立に水素原子または置換基を表し、Ｒ1〜Ｒ8の少なくとも１つは、置換もしくは無置換のジアリールアミノ基、または置換もしくは無置換のカルバゾリル基を表す。但し、Ｙ1、Ｙ2およびＹ3のすべてが窒素原子であるとき、Ｒ1〜Ｒ8の少なくとも１つは、置換もしくは無置換のジアリールアミノ基、または置換もしくは無置換の９−カルバゾリル基を表す。また、一般式（１）で表される化合物は分子中にカルバゾール構造を少なくとも２つ含む。］     
【国際調査報告】
2013081088.tif 000113
2013081088.tif 000114
2013081088.tif 000115
2013081088.tif 000116